(57)【要約】【課題】新規な繊維強化硬化性樹脂を含むプリプレグの提供。【解決手段】繊維強化硬化性樹脂を含むプリプレグであって、プリプレグが樹脂に対して０．５から１０重量％までの範囲の導電性粒子を含有しており、導電性粒子がポテト形状の黒鉛を含む、上記プリプレグ。【選択図】なし【特許請求の範囲】
【請求項１】
繊維強化硬化性樹脂を含むプリプレグであって、プリプレグが樹脂に対して０．５から１０重量％までの範囲の導電性粒子を含有し、導電性粒子がポテト形状の黒鉛を含む、上記プリプレグ。
【請求項２】
１から８重量％のポテト形状の黒鉛を含有する、請求項１に記載のプリプレグ。
【請求項３】
強化剤を含有する、請求項１又は請求項２に記載のプリプレグ。
【請求項４】
強化剤が熱可塑性粒子である、請求項３に記載のプリプレグ。
【請求項５】
樹脂に対して５から２０重量％までの熱可塑性粒子を含有する、請求項４に記載のプリプレグ。
【請求項６】
強化剤がポリアミドである、請求項３から５までのいずれか一項に記載のプリプレグ。
【請求項７】
ポリアミドが１４０℃と２４０℃の間の融点を有する、請求項６に記載のプリプレグ。
【請求項８】
強化剤粒子が１００ミクロン未満の粒径を有する、請求項３から７までのいずれか一項に記載のプリプレグ。
【請求項９】
粒径が５から６０ミクロンまでの範囲である、請求項８に記載のプリプレグ。
【請求項１０】
４５容量％から７５容量％までの繊維を含有する、請求項１から９までのいずれか一項に記載のプリプレグ。
【請求項１１】
繊維が炭素繊維、ガラス繊維又はアラミドから選択される、請求項１から１０までのいずれか一項に記載のプリプレグ。
【請求項１２】
繊維が破壊されている、請求項１から１１までのいずれか一項に記載のプリプレグ。
【請求項１３】
硬化性樹脂がエポキシ樹脂である、請求項１から１２までのいずれか一項に記載のプリプレグ。
【請求項１４】
テープを含む、請求項１から１３までのいずれか一項に記載のプリプレグ。
【請求項１５】
０．５から４．５重量％までのポテト形状の黒鉛を含有している繊維強化硬化性樹脂を含むプリプレグ。
【請求項１６】
粒子状強化剤を含有する、請求項１５に記載のプリプレグ。
【請求項１７】
航空機部品を製造するための、請求項１から１６までのいずれか一項に記載のプリプレグの使用。
【請求項１８】
繊維強化樹脂を含む複合体であって、複合体が樹脂に対して０．５から１０重量％までの範囲の導電性粒子を含有しており、導電性粒子がポテト形状の黒鉛を含む、上記複合体。
【請求項１９】
１から８重量％までのポテト形状の黒鉛を含有する、請求項１８に記載の複合体。
【請求項２０】
強化剤を含有する、請求項１８又は請求項１９に記載の複合体。
【請求項２１】
強化剤が熱可塑性粒子である、請求項２０に記載の複合体。
【請求項２２】
樹脂に対して５から２０重量％までの熱可塑性粒子を含有する、請求項２１に記載の複合体。
【請求項２３】
強化剤がポリアミドである、請求項２０から２２までのいずれか一項に記載の複合体。
【請求項２４】
ポリアミドが１４０℃と２４０℃の間の融点を有する、請求項２２に記載の複合体。
【請求項２５】
粒子が１００ミクロン未満の粒径を有する、請求項１８から２４までのいずれか一項に記載の複合体。
【請求項２６】
粒径が５から６０ミクロンまでの範囲である、請求項２５に記載の複合体。
【請求項２７】
４５容量％から７５容量％までの繊維を含有する、請求項１８から２７までのいずれか一項に記載の複合体。
【請求項２８】
繊維が炭素繊維、ガラス繊維又はアラミドから選択される、請求項１８から２８までのいずれか一項に記載の複合体。
【請求項２９】
繊維が破壊されている、請求項１８から２９までのいずれか一項に記載の複合体。
【請求項３０】
樹脂が硬化エポキシ樹脂である、請求項１８から３０までのいずれか一項に記載の複合体。
【請求項３１】
航空機部品としての、請求項１８から３０までのいずれか一項に記載の複合体の使用。
【請求項３２】
部品が胴体の少なくとも一部である、請求項３１に記載の使用。
【請求項３３】
強化剤及びポテト形状の黒鉛を含有する硬化性樹脂。
【請求項３４】
強化剤がポリアミドである、請求項３３に記載の硬化性樹脂。
【請求項３５】
樹脂がエポキシ樹脂である、請求項３３又は請求項３４に記載の硬化性樹脂。
【請求項３６】
エポキシ樹脂と、樹脂に対して０．５から１０重量％のポテト形状の黒鉛と、樹脂に対して５から１５重量％の強化剤とを含む、請求項３３から３５までのいずれか一項に記載の硬化性樹脂。
【請求項３７】
エポキシ樹脂用の硬化剤を含有する、請求項３５又は請求項３６に記載の硬化性樹脂。
【発明の詳細な説明】
【技術分野】
【０００１】
本発明はプリプレグ及び複合材料に関し、特に、繊維強化複合材料の導電率の向上に関する。本発明は、プリプレグの生産に有用な樹脂配合物をさらに提供する。
【背景技術】
【０００２】
複合材料は、従来の構造材よりも秀でている十分に立証された長所を有し、特に極めて低い物質密度において優れた機械的特性を提供する。その結果、こうした材料の使用はますます拡大されてきており、その応用分野は、「産業」分野から航空機胴体をはじめとする高性能航空宇宙用部品の分野にまで及んでいる。
【０００３】
エポキシ樹脂などの樹脂を含浸させた繊維配置を含むプリプレグは、こうした複合材料の生産に幅広く使用されている。通常、このようなプリプレグの多数の層は、所望に応じて「レイアップされ」（“ｌａｉｄ−ｕｐ”）、得られた積層体は、通常、高められた温度に暴露することによって硬化され、硬化複合積層体が得られる。プリプレグという用語は、未硬化又は部分的硬化状態であって、いつでも硬化されるようになっている樹脂を含浸させた、繊維及び織物の説明に使用される。繊維は、トウ（ｔｏｗｓ）又は織物の形態であってもよく、通常、トウは複数の細い繊維を含み、繊維材料は炭素繊維、ガラス又はアラミドであってもよく、本発明は、特に炭素繊維に関する。プリプレグで使用される樹脂の化学組成は、硬化繊維強化材料に必要とされる特性、及び硬化材料が配置予定の用途によって決まる。プリプレグは、通常、繊維材料の移動層上に液状樹脂組成物を積層させ、液状樹脂を繊維材料に圧縮しながら、同時に、繊維材料の表面に樹脂層を形成させることによって製造される。樹脂組成物は、繊維材料の層の一方の面又は両面に塗布することができる。「中間層」（“ｉｎｔｅｒｌａｙｅｒ”）という用語は、本明細書では、２つの繊維層間の樹脂層を説明するために使用する。
【０００４】
複合材料とは、硬化されたプリプレグ、すなわち、樹脂が硬化され、複合体が、多くの場合、互いの層の上にレイアップされた多数のプリプレグ層の積層体からできているものを説明するために使用する用語である。これによって、樹脂インターリーフ又は樹脂中間層により分離されている繊維配置の積層体構造となる。中間層は、通常、電流導体としては不十分な硬化エポキシ樹脂を含む。繊維、特に炭素繊維はある程度の導電率を有するが、インターリーフ中間層の存在は、積層体の面にのみ導電性が示されることを意味する。積層体の表面に対して直角の方向、いわゆる「Ｚ」方向の導電率は低い。
【０００５】
この「Ｚ」方向の導電率の欠如が、落雷被害などの電磁的危険に対する複合積層体の脆弱性の一因になっている。落雷被害は、非常に広範囲にわたって複合材料に損傷をもたらす可能性があり、飛行中に航空機構造に発生した場合、大惨事となり得る。したがって、このことは、こうした複合材料から製造される航空宇宙構造体、特に航空機構造体にとって特に問題である。
【０００６】
さらに、航空宇宙用途で使用するための複合体は、機械的特性についての厳格な基準も満たさなければならない。したがって、導電率におけるいかなる改良も、要求される機械的特性に対して悪影響を及ぼしてはならない。
【０００７】
このような複合材料を落雷被害から保護するために多種多様な技術及び方法が提案されてきた。多くの提案は、複合材料の重量を増加させるという犠牲を払って、導電性成分を付加することに関するものである。
【０００８】
炭素粒子などの導電性粒子を使用して、繊維強化複合体の導電率を高める多くの提案がなされている。例えば、国際公開第２０１１／０２７１６０号；国際公開第２０１１／１１４１４０号及び国際公開第ＷＯ２０１０／１５００２２号はすべて、炭素繊維強化複合体、例えば、炭素繊維強化エポキシ樹脂などの導電率の向上に関するものである。これらは、特に「Ｚ」方向における導電率の向上に関しており、導電性粒子、例えば炭素粒子を熱硬化性樹脂に含有させて導電率を向上させることができるということが、開示されている。さらに、硬化プリプレグを含む複合体の耐衝撃性を改善するために、樹脂は、熱硬化性樹脂、例えばポリアミドなどに不溶性である熱可塑性材料の粒子を含むことができるということが示唆されている。またこれらの参考文献は、処理中の樹脂の流動性を改善するため、熱硬化性樹脂に可溶性である熱可塑性樹脂も包含している。使用され得る可溶性の熱可塑性樹脂の例としては、ポリエーテルスルホン及びポリアミドイミドが挙げられる。
【０００９】
ロシア特許第２２６３５８１号に記載されているように、導電性粒子をインターリーフ樹脂層に含有することができることが提案されており、露出されている航空機部品を落雷から保護するためにインターリーフ層に硬質フラライト（ｆｕｌｌｅｒｉｔｅ）炭素粒子を使用する。また国際公開第２００８／０５６１２３号及び国際公開第２０１１／０２７１６０号は、インターリーフ層に導電性粒子を提供し、「Ｚ」方向の導電性を改善している。国際公開第２００８／０５６１２３号は金属粒子を使用しており、国際公開第２０１１／０２７１６０号は、プリプレグの全樹脂に対して０．３から２．０重量％の濃度の硬質ガラス状炭素粒子を使用している。
【００１０】
米国特許第７９３１９５８（Ｂ２）号は、プリプレグ系複合体のインターリーフ層に導電性粒子と熱可塑性樹脂粒子の両方を使用する。導電性粒子は「Ｚ」方向の導電性の向上に使用され、熱可塑性樹脂粒子は硬化複合体を強化するという周知の機能を果たす。これらの公知の導電性粒子は高価であり、しかも非常に特殊な材料である。これらは、炭素粒子などの導電性物質又は導電性粒子、例えば、フェノール樹脂から誘導されるベルパール（Ｂｅｌｌｐｅａｒｌ）Ｃ−６００、Ｃ−８００、Ｃ−２０００、又は炭化し樹脂表面被覆を加えることによって製造される硬質炭素粒子であるニカビーズ（Ｎｉｃａｂｅａｄｓ）ＩＣＢ、ＰＣ及びＭＣ（日本カーボン株式会社製）などで被覆された熱可塑性核を有する粒子又は繊維であってもよい。また一般に、金属又は金属被覆導電性粒子も、この目的のために使用されている。しかし、プリプレグへ金属を導入する場合、腐食の影響、爆発の危険性及び材料の熱膨張係数における差の可能性があるため、望ましくないことが確認されている。
【００１１】
米国特許第７９３１９５８（Ｂ２）号によれば、熱可塑性材料と導電性粒子の全量をプリプレグに対して２０重量％以下とし、熱可塑性粒子と導電性粒子との重量の比を１から１０００までであるようにしなければならない。粒子は、好ましくは、せいぜい１５０μｍの粒径であり、好ましくは５から３０μｍまでである。炭素粒子を使用する例の場合、０．４部のベルパールＣ−２０００を、１００部の熱硬化性エポキシ樹脂系で１９．６部のエポキシ変性ナイロン粒子と一緒に使用すると、比は４９．０であり、２８×１０３Ωｃｍの「Ｚ」方向体積抵抗率が得られる。
【００１２】
「Ｚ」方向への硬化プリプレグ系複合体の導電性を向上させるための別法はＰＣＴ公報国際公開第２０１０／１５００２２号及び国際公開第２０１１／１１４１４０号に開示されているが、この場合、プリプレグ製造工程中に炭素繊維の表面を破壊させる。例えば、樹脂により含浸する前に、繊維トウは研磨面を備えたローラーの上を通過させることができる。これによって、樹脂が繊維に塗布されるときに、繊維トウの表面で隆起又は破壊された小繊維が形成され、インターリーフ中間層へ広がり、次の繊維層上に形成される隆起と接触させることができる。これは、中間層を横切る導電性経路を提供し、それによって「Ｚ」方向の導電率を改善する。
【発明の概要】
【発明が解決しようとする課題】
【００１３】
依然として、複合体の機械的特性を保持又は強化しつつ、プリプレグから誘導される複合体の「Ｚ」方向の導電率をさらに向上させる必要性が存在する。本発明によれば、添付の特許請求の範囲のいずれかに定義されたプリプレグ、成形材料、複合体、使用、及びプリプレグの製造に有用な樹脂組成物が提供される。
【課題を解決するための手段】
【００１４】
本発明者らは、ポテト形状の黒鉛（ｐｏｔａｔｏ  ｓｈａｐｅｄ  ｇｒａｐｈｉｔｅ：ＰＳＧ）が繊維強化複合体、特に、炭素繊維強化複合体の導電率の向上に特に有用であることを見出した。
【００１５】
「ポテト形状の黒鉛」という用語は、本明細書では、黒鉛の気孔率又は球形度を高めるように処理された黒鉛を説明するために使用する。その方法は、天然黒鉛（例えば鉱脈黒鉛）又は人工黒鉛（例えば高結晶性合成黒鉛）で実施することができる。黒鉛は、処理の前、一般に、鱗片状（例えば平板状）であるか、比較的結晶化度が高い片状黒鉛である。黒鉛は、ミル加工、圧延加工、粉砕、圧縮、変形加工などにより処理され、その黒鉛を曲げ、折り重ね、形状化し、成型するなどして片状物をほぼ球状にする。この方法は、黒鉛の異方性片状物形態よりも黒鉛の等方性特性を高めることができる。このポテト形状の黒鉛粒子は被覆されていてもよいし、被覆されていなくてもよい。ポテト形状の黒鉛粒子は、通常、炭素の高導電性層を積層する、蒸着によって被覆することができる。ＰＳＧ粒子は平面の結晶構造を示し得るが、ＣＶＤ炭素層を非晶質炭素被覆としてこの上に積層させる。炭素被覆は、ＰＳＧの特定の電気抵抗率を低下させることができる。またＰＳＧ粒子は、当該分野で公知の別のコーティング工程、例えばメタライゼーション又はスパッタリングによって被覆されていてもよい。これら粒子は、いずれかの形態の炭素によって被覆されていてもよく、又は金属若しくはポリマーで被覆されていてもよい。「ポテト形状の黒鉛」という用語は、以下の例で確認することができるように、当該分野で一般的である：「高性能の高純度黒鉛粉末（Ｈｉｇｈ−Ｐｕｒｉｔｙ  Ｇｒａｐｈｉｔｅ  Ｐｏｗｄｅｒｓ  ｆｏｒ  Ｈｉｇｈ  Ｐｅｒｆｏｒｍａｎｃｅ）」、Ｇｉｏｖａｎｎｉ  Ｊｕｒｉ，  Ｈｅｎｒｉ−Ａｌｂｅｒｔ  Ｗｉｌｈｅｌｍ  ａｎｄ  Ｊｅａｎ  Ｌ’Ｈｅｕｒｅｕｘ，  Ｔｉｍｃａｌ  Ｌｔｄ．  Ｓｗｉｔｚｅｒｌａｎｄ，  ２００７、及び「黒鉛：先端技術提供による研磨仕上げ（Ｇｒａｐｈｉｔｅ：  Ｈｉｇｈ−ｔｅｃｈ  Ｓｕｐｐｌｙ  Ｓｈａｒｐｅｎｓ  Ｕｐ）、Ｐｅｎｎｙ  Ｃｒｏｓｓｌｅｙ，  ｉｎｄｕｓｔｒｉａｌ  Ｍｉｎｅｒａｌｓ，  ２０００。
【００１６】
「ポテト形状の黒鉛」という用語は、本明細書では、通常、（このような方法により生産されるものであろうと、別の方法（単数又は複数）により生産されるものであろうと、天然で産生されるものであろうとなかろうと）上述の方法によって生産される形状を有する黒鉛を説明するためにも使用される。「ポテト形状の黒鉛」は、一般に、ポテトの形状からほぼ球形までの形状に及ぶ。「ポテト形状の黒鉛」は、通常、細長く、楕円形などであり、楕円形状、卵形状、矩形形状、偏球形状などを有する黒鉛を挙げることができる。「ポテト形状の黒鉛」全体と「ポテト形状の黒鉛」の個々の粒子は両方とも、必ずしも一定の形状を有しておらず、必ずしも対称的形状を有してはいない。本明細書では、「ポテト形状の黒鉛」という用語は、上述の方法によって生産される黒鉛、及びこのパラグラフで説明したような形状を有する黒鉛を包含するものとする。
【００１７】
一般的に、ＰＳＧは、次の２つの特性の少なくとも１つを有する：１つは、Ｌｏｇａｎ  Ｉｎｓｔｒｕｍｅｎｔ  Ｃｏｒｐ．  Ｍｏｄｅｌ  Ｔａｐ−２の名称で販売されている装置に関する方法に従って測定した場合、０．３と１．５ｇ／ｃｃの間、好ましくは０．５と１．４ｇ／ｃｃの間、最も好ましくは１と１．３ｇ／ｃｃの間のタップ密度である。また、Ｍｉｃｒｏｔａｃ  Ｍｏｄｅｌ  Ｘ１００  Ｐａｒｔｉｃｌｅ  Ａｎａｌｙｚｅｒの名称で販売されている粒子アナライザーに関する方法に従って粒度分析分散（ｇｒａｎｕｌｏｍｅｔｒｉｃ  ｄｉｓｐｅｒｓｉｏｎ）を測定した結果、Ｄ９０／Ｄ１０分布比が２と５の間で変動し、粒径が１μｍと５０μｍの間であり、好ましくは、Ｄ９０／Ｄ１０分布比が２．２と４．２の間で変動し、粒径が２μｍと３０μｍの間であり、且つ／又は前述の範囲の組み合わせである。
【００１８】
本発明者らは、平均粒径が１０から２０ミクロン、好ましくは１５ミクロンである、日本の日本パワーグラファイト株式会社提供の被覆ＰＳＧ粒子が、プリプレグの導電率の向上に特に適していることを見出した。通常、被覆ＰＳＧは、未被覆ＰＳＧよりも硬質の表面と低い比電気抵抗率を有しており、その電気抵抗率は未被覆ＰＳＧよりも少なくとも５０％低くなり得る。さらに、ドイツのＮＧＳ  Ｎａｔｕｒｇｒａｐｈｉｔ社から提供されているＰＳＧ粒子も本発明で使用するに適している。さらに、上述のものと同様の特性を有する他の供給元の回転楕円状又はそれに近い球状の黒鉛も、本発明で使用するに適している。
【００１９】
したがって、本発明は、繊維強化硬化性樹脂を含むプリプレグであって、プリプレグがポテト形状の黒鉛を含有する、上記プリプレグを提供する。
【００２０】
さらなる実施形態において、本発明は、繊維強化樹脂を含む複合体であって、複合体がポテト形状の黒鉛を含有する、上記複合体を提供する。
【００２１】
さらなる実施形態において、本発明は、ポテト形状の黒鉛を含有する硬化性樹脂を含むこのようなプリプレグ又は複合体の生産に有用な樹脂組成物を提供する。
【００２２】
本発明は、中間層によって分離されている樹脂含浸繊維層を含む組成物に特に有用である。したがって、本発明は、炭素繊維強化エポキシ樹脂の少なくとも２つの層と、それらの間のインターリーフ樹脂層とを含む複合材料であって、前記インターリーフ樹脂層又は中間層が導電性粒子を含む、上記複合材料を提供する。導電性粒子は、ポテト形状の黒鉛を含んでいてもよい。好ましくは、複合材料は、前記導電性粒子を樹脂に対して０．５から１０重量％まで、好ましくは１から８重量％まで、さらに好ましくは０．５から５重量％まで、特に１．５から５重量％まで、最も好ましくは２から４重量％まで含有する。
【００２３】
通常、複合材料において、樹脂マトリックスは、繊維材料又は繊維強化材の周囲にそれが存在することにより繊維材料を強化する。本発明の構成において、複合材料の構造の結果、繊維強化材が存在する樹脂の独立層は、繊維強化樹脂層として区別することができ、このような積層構造によって、これらの層は、その間に中間層又はインターリーブを形成する。
【００２４】
本発明の別の実施形態において、導電性粒子の存在は任意選択である。この実施形態において、炭素繊維強化材の少なくとも１つの層は、１０から２００ｇ／ｍ２まで、好ましくは１５から１５０ｇ／ｍ２までの範囲の重量を有する。有利には、炭素繊維強化材は、国際公開第９８／４６８１７号に開示されている織物など、延展織物又は平面状繊維性トウ織物の形態であってもよい。
【００２５】
好ましい実施形態において、樹脂又は樹脂組成物及び／又は中間層は、通常、熱可塑性材料である強化剤（ｔｏｕｇｈｅｎｅｒ）をさらに含有する。熱可塑性材料は、粒子の形態をしていてもよい。熱可塑性粒子は、樹脂に対して５から２０重量％まで、好ましくは樹脂に対して９から１５重量％まで、さらに好ましくは、樹脂に対して９から１４重量％までの範囲で存在し得る。さらなる好ましい実施形態において、熱可塑性材料はポリアミドである。熱可塑性粒子の適切な例としては、一例として、ポリアミド、ポリカーボネート、ポリアセタール、ポリフェニレンオキシド、ポリフェニレンスルフィド、ポリアクリレート、ポリエーテル、ポリエステル、ポリイミド、ポリアミドイミド、ポリエーテルイミド、ポリウレタンが挙げられる。ポリアミドは、好ましいタイプの熱可塑性粒子である。ポリアミド粒子は、ポリアミド６（カプロラクタム−ＰＡ６）、ポリアミド１２（ラウロラクタム−ＰＡ１２）、ポリアミド１１、ポリウレタン、ポリメチルメタクリレート、架橋ポリメチルメタクリレート、高密度化ポリエチレンスルホン、又はその任意の組み合わせを挙げることができる。好ましい熱可塑性粒子は、約１４０℃と２４０℃の間の融点を有するポリアミド粒子である。粒子は、１００ミクロン未満の粒径を有するのが望ましい。粒径は、５から６０ミクロンまで、さらに好ましくは１０から３０ミクロンまでの範囲であるのが好ましい。平均粒径は約２０ミクロンであるのが好ましい。
【００２６】
使用することができる適切なポリアミド粒子は次のとおりである：Ｏｒｇａｓｏｌ  １００２  Ｄ  ＮＡＴ１（ＰＡ６）、Ｒｉｌｓａｎ  ＰＡ１１  Ｐ  Ｃ２０ＨＴ（ＰＡ１１）、Ｕｌｔｒａｍｉｄ  ４３５０（ＰＡ６Ｔ）。
【００２７】
本発明において使用される樹脂又は樹脂配合物は、好ましくは、硬化性エポキシ樹脂、硬化剤及び硬化促進剤を含む。硬化促進剤は、通常、熱活性化され得るが、しかも、通常、硬化サイクル期間を短縮するように樹脂に含まれている。一般的に、配合物は、特定の時間、特定の温度まで加熱することにより硬化される。配合物は、目的の用途に関する所望の硬化温度及び硬化時間を有するように開発されている。配合物の反応性は、特定の温度で保持した場合に特定の硬化度を得るのに必要な時間として測定される。またこの樹脂系は、樹脂の靭性を改善するためのエポキシ樹脂、例えばポリエーテルスルホンに可溶性の熱可塑性材料を含有していてもよい。
【００２８】
複合体を含む完成品の生産において、プリプレグは硬化され、積層体におけるように互いに積層され得るか、或いは、別の材料に積層されてもよい。通常、硬化は、プリプレグを鋳型、オートクレーブ、圧縮又は真空バッグ内で加熱し、エポキシ樹脂を硬化することにより行われる。プリプレグ及びプリプレグ積層体の硬化に使用される硬化サイクルは、温度と時間の均衡であり、樹脂の反応性、及び使用される樹脂と繊維の量を考慮に入れる。経済的な視点から、多くの用途において、サイクル時間はできるだけ短くし、硬化剤と促進剤は、通常、これを達成するよう選択されるのが望ましい。
【００２９】
樹脂の硬化開始に熱が必要であるだけでなく、硬化反応それ自体が非常に発熱性であり得る。樹脂硬化反応の熱放出により積層体内に高温が生じ得る、工業用途用の積層体を生産するケースが増加するにつれて、特にプリプレグの大きく厚い積層体の硬化に関する時間／温度の硬化サイクルを考慮に入れる必要がある。過度の高温は、金型を損傷し、又は樹脂の一部分解の原因となり得るので、回避すべきである。また過度の高温は、樹脂の硬化に対する制御を不能とし、硬化が暴走する可能性がある。
【００３０】
これらの問題に加えて、高温での暴露に対するそれらの抵抗性、及び／又はＴｇの望ましくない低下の原因となり得る長期間の高湿度を改善することにより、硬化樹脂が高いガラス転移温度（Ｔｇ）を有するプレプレグから積層体構造を生産し、構造の有用性を拡大することが望まれている。好ましくは、Ｔｇは１５０℃から２００℃まで、さらに好ましくは１６０℃から２００℃までである。
【００３１】
ポテト形状の黒鉛（ＰＳＧ）粒子は、米国特許出願公報第２０１０／００９２８０８号に記載されており、次の特性の少なくとも１つを有する：０．３から１．５ｇ／ｃｃの間のタップ密度、ポテトの形状、Ｄ９０／Ｄ１０比が２と５の間で変動するような粒度分析分散、及びＭｉｃｒｏｔａｃ  Ｍｏｄｅｌ  Ｘ１００粒子アナライザーを使用して測定した場合に１と５０μｍの間のサイズを有する粒子。破壊繊維が樹脂中間層にもある実施形態においては、繊維と粒子の両方が導電性の向上に寄与するので、炭素粒子のサイズ及び形状はそれほど重要ではない。
【００３２】
さらに、本発明者らは、破壊繊維（ｄｉｓｒｕｐｔｅｄ  ｆｉｂｅｒｓ）を使用することにより、所定の導電率の達成に必要とされる導電性粒子がより少量であることを見出した。ポテト形状の黒鉛は、比較的軟質の材料であり、樹脂含浸中に材料を部分的に崩壊させるとともに、さらにその形状と軟性によって、ポテト形状の黒鉛粒子を使用した場合には、樹脂組成物がプリプレグ製造で使用されているローラー表面に損傷を与えるという傾向を低減する。球状又は球状に近い形状であるＰＳＧ粒子は、樹脂に対して最低濃度であるＰＳＧで導電性を向上させることができることから好ましい。プリプレグは、０．０５から４．５重量％まで、さらに好ましくは０．１から３．０重量％まで、最も好ましくは０．２５重量％から１．５重量％までのポテト形状の黒鉛を含有するのが好ましい。
【００３３】
適切なある１つのポテト形状の黒鉛（ＰＳＧ）は、１０から３０ミクロンまでの平均粒径を有するＳＧ２５／９９．９５  ＳＣと呼ばれる、ドイツのＮＧＳ  Ｎａｔｕｒｇｒａｐｈｉｔ社提供の製品である。或いは、１０から３０ミクロンまでの平均粒径を有するＧＨＤＲ−１５−４と呼ばれる、日本の日本パワーグラファイト株式会社提供のＰＳＧを好ましくは使用することができる。ＧＨＤＲ−１５−４は、その外表面上への炭素蒸着によって積層された炭素被覆を含んでいる。さらには、Ｔｉｍｒｅｘなどの別の提供元から入手することができる球状又は回転楕円状黒鉛もまた適切である。
【００３４】
一実施形態において、本発明の複合体は、樹脂を含浸させた繊維強化材の２つ以上の個別の層を、それらの間に存在する層であるポテト形状の黒鉛粒子を含む樹脂のインターリーフ層と共に硬化することにより形成させることができる。これらの層は、好ましくは一方向性トウを含み、各層のトウは実質的に平行である。２つの層は、一方向性トウが同一平面にあるように、圧縮により連結されていてもよい。一又は複数のさらなる繊維層もまた、連結層と組み合わせることができる。
【００３５】
本発明のプリプレグは、国際公開第２０１０／１５００２２号に記載及び例示されている方法によって製造することができる。この方法は、定義した幅を有する一方向性導電性繊維層を供給し、繊維の第１の面とポテト形状の黒鉛を含有する熱硬化性樹脂を含む樹脂の第１の層を接触させ、一又は複数の含浸ローラーを通過させることにより樹脂と繊維を一緒に圧縮させることを含む。導電性繊維及び樹脂上にかける圧力は、好ましくは、導電性繊維の幅１センチメートル当たり４０ｋｇを超えない。樹脂は、好ましくは、樹脂が繊維の隙間に入り、かつ、一方向性導電性繊維を実質的に含まない樹脂の第１の外層をそのままにしておくのに十分な量で提供される。この外層は中間層になる。特に一方向性導電性繊維のトウを連続供給し、繊維の面と熱硬化性樹脂を含む樹脂の第１の層を接触させ、少なくとも１つのＳ−ラップ段階を通過させて樹脂と繊維を一緒に圧縮しながら、繊維の隙間に入りかつ樹脂の第１の外層をそのままにしておくのに十分な樹脂を提供する。
【００３６】
この方法によって生産されるプリプレグは、破壊繊維層を有するように処理することができ、その結果、多数のこのようなプリプレグが一緒に積層される場合、破壊された導電性繊維を含みかつ導電性粒子を含む樹脂のインターリーフ層によって分離されている多数の構造層を含むプリプレグ積層体が生じ、次いで硬化して硬化複合積層体が形成され、優れた強靭特性を維持しつつ、「Ｚ」方向に極めて大きな導電性が得られる。
【００３７】
或いは、インターリーフ・プリプレグは、２段階法で生産することができる。第１段階は、繊維の表面を破壊して破壊繊維を形成させ、隙間に入る樹脂を繊維と接触させ、その後、導電性粒子を含み、任意選択で強化剤粒子を含む別の樹脂と接触させる。この第２段階は、それらの粒状材料を含む樹脂を横たえ、そうすることで、多数のこのようなプリプレグが一緒に積層される場合に、インターリーフ層になる導電性繊維を含まない樹脂の均一な厚みの層を生成することのみを目的とする。
【００３８】
したがって、本発明のプリプレグを製造する好ましい方法は、ローラーによって通常ガイドされる、一連の段階を通して何千もの繊維を通過させることを含む連続法である。通常シート形態の本発明の樹脂又は樹脂組成物に繊維が接触する時点は、含浸の開始段階である。繊維が樹脂と接触し、含浸領域に達する前に、繊維は、通常、多数のトウに配置され、各トウは何千ものフィラメント、例えば１２，０００本のフィラメントを含む。これらのトウはボビンに装着され、まず梳毛装置に供給され、繊維が均一に確実に離れるようにする。ボビン供給位置直後の繊維張力を通常よりも低くすることにより、最終プリプレグの繊維の破壊にさらなる改良を加えられることがわかった。したがって、この位置でのフィラメント当たりの張力は、好ましくは０．０００７から０．０２５ｇまでであり、好ましくは０．０１から０．０１５ｇまでである。
【００３９】
破壊性繊維（ｄｉｓｒｕｐｔｉｖｅ  ｆｉｂｅｒｓ）又は破壊繊維（ｄｉｓｒｕｐｔｅｄ  ｆｉｂｅｒｓ）が必要とされる場合には、繊維を研磨ローラーなどの粗面上に通し、インターリーフ層の一部になる破壊性繊維又は破壊繊維を生産することもできる。繊維処理速度及び張力は、所望する破壊の程度が得られるように制御することができる。
【００４０】
本方法において、熱硬化性樹脂を含む樹脂の第２の層は、通常、繊維の別の面と、第１層と同時に接触させ、樹脂が繊維の隙間に入るように、樹脂の第１の層と第２の層を圧縮することができる。こうした方法は、一段階法であると考えられる。その理由は、繊維のそれぞれの面を１つの樹脂層と接触させるものの、最終プリプレグ内の樹脂はすべて一段階で含浸させるからである。
【００４１】
樹脂の含浸は、通常、樹脂及び繊維をローラーに通すことを含むが、ローラーは様々な方法で配置することができる。主要な２つの配置は、単純「ニップ」配置と「Ｓ−ラップ」配置である。
【００４２】
Ｓ−ラップ段階は、ともにシート形態である樹脂と繊維を、Ｓ−ラップローラーとして知られている、「Ｓ」字形状の２つの独立した回転ローラーの周りを通過させる。代替のローラー配置は広く使用されている「ニップ」を含み、この場合、繊維と樹脂は、２つの隣接する又は向かい合う回転ローラーの間のピンチポイントをそれらが通過する際に、一緒に締め付けられるか、挟まれる。樹脂及び繊維に誘導される圧力は、所望する繊維の破壊程度が得られるように制御することができる。パラメーター、例えば、ローラー間の離隔距離、速度、ローラーと樹脂及び繊維の間の相対速度、並びにローラーの接触面積などは、所望する（繊維）破壊及び樹脂含浸の程度が達成されるよう変えることができる。
【００４３】
Ｓ−ラップは、信頼性があり再現可能な繊維隙間への樹脂の含浸に対して理想的な状態を提供し、一方、十分な破壊も提供すると考えられる。
【００４４】
しかし、例えば、隣接するローラー間のギャップを制御することによって圧力を低く保つことができれば、ニップ段階も可能である。
【００４５】
Ｓ−ラップローラー又はニップローラーの複合装置は、各装置で樹脂に加えられる圧力を徐々に高めることによって使用することができる。代表的な方法は、同一生産ラインにおいてＳ−ラップローラーとニップローラーの装置を組み合わせることもできる。
【００４６】
導電性繊維と樹脂に加えられる圧力は、好ましくは、導電性繊維層の幅１センチメートル当たり３５ｋｇを超えず、さらに好ましくは１センチメートル当たり３０ｋｇを超えない。
【００４７】
直径が２００から４００ｍｍまでのローラー、さらに好ましくは２２０から３５０ｍｍ、最も好ましくは２４０から３００ｍｍまでのローラーが、所望する破壊繊維構造を得るための適切な状態を提供するということがわかった。
【００４８】
例えば、Ｓ−ラップ配置における場合、２つのローラーは、それらの中心間のギャップが２５０から６００ｍｍまで、好ましくは２８０から３６０ｍｍまで、最も好ましくは３００から３４０ｍｍまで、例えば３２０ｍｍとなるように間隔をあけるのが好ましい。
【００４９】
隣接する２対のＳ−ラップローラーは、それぞれのローラーの中心の間が２００から１２００ｍｍまで、好ましくは３００から９００ｍｍまで、最も好ましくは７００から９００ｍｍまで、例えば８００ｍｍとなるように離れているのが好ましい。
【００５０】
含浸ローラーは様々な方法で回転させることができる。含浸ローラーは自由回転していてもよいし、又は駆動されていてもよい。駆動の場合、回転速度と、ローラー上を樹脂及び繊維が通過する速度との間に差がないように、含浸ローラーは従来通りに駆動する。時には、含浸又は繊維導電性を促進するために、樹脂及び繊維の通過に対して４０％まで、好ましくは３０％まで、さらに好ましくは２０％まで、よりさらに好ましくは３０％まで、最も好ましくは５％までの速度の増加又は低下を適用することが望ましい場合もある。こうした差は、当技術分野では「トリム（ｔｒｉｍ）」と呼ばれている。
【００５１】
繊維内へ樹脂を含浸させた後、多くの場合、冷却段階と、さらなる処理段階、例えば、積層、切断（ｓｌｉｔｔｉｎｇ）、分離が存在する。
【００５２】
さらなる実施形態において、本発明は、こうした成形材料又は構造体の積層体を提供する。
【００５３】
本発明のプリプレグは、その樹脂含量、並びに／或いはその繊維容量及び樹脂容量、並びに／或いは水分吸収試験により測定したその含浸の程度によって特性決定することができる。
【００５４】
未硬化のプリプレグ又は複合体の樹脂及び繊維の含量は、一方向性炭素を含まない繊維材料を含有する成形材料又は構造体について、ＩＳＯ  １１６６７（方法Ａ）に従って決定される。一方向性炭素繊維材料を含有する未硬化のプリプレグ又は複合体の樹脂及び繊維の含量は、ＤＩＮ  ＥＮ  ２５５９Ａ（コードＡ）に従って決定される。炭素繊維材料を含有する硬化複合体の樹脂及び繊維の含量は、ＤＩＮ  ＥＮ  ２５６４Ａに従って決定される。
【００５５】
プリプレグ又は複合体の繊維及び樹脂の容量％は、繊維と樹脂の重量％から、樹脂及び炭素繊維のそれぞれの密度でその重量％を割ることによって決定することができる。
【００５６】
樹脂を含浸させたトウ又は繊維材料の含浸率（％）は、水分吸収試験によって測定される。
【００５７】
水分吸収試験は、以下のようにして行われる。プリプレグの６つの細片を１００（＋／−２）ｍｍ×１００（＋／−２）ｍｍのサイズにカットする。すべての裏材シート材料を除く。試料をほぼ０．００１ｇに秤量する（Ｗ１）。１５ｍｍのプリプレグ細片がＰＴＦＥ裏当てプレートアセンブリの一端から突き出て、それによりプリプレグの繊維配向がその突出部分に沿って伸びるように、細片をＰＴＦＥ裏当てアルミニウムプレートの間に配置する。クランプを反対の末端に置き、５ｍｍの突出部分を、相対湿度５０％＋／−３５％、及び周囲温度２３℃で、温度２３℃の水に浸漬する。５分間浸漬した後、試料を水から取り出し、外側のすべての水を吸い取り紙で除去する。次いで、試料を再び秤量する（Ｗ２）。次いで、水分吸収率ＷＰＵ（％）を、次式のように６つの試料について測定した重量を平均することによって計算する：ＷＰＵ（％）＝［（＜Ｗ２＞−＜Ｗ１＞）／＜Ｗ１＞）×１００。ＷＰＵ（％）は、樹脂の含浸の程度（ＤＲＩ）を示す。
【００５８】
通常、本発明の未硬化プリプレグに関する樹脂の重量含量の値は、プリプレグの１５から７０重量％まで、プリプレグの１８から６８重量％まで、プリプレグの２０から６５重量％まで、プリプレグの２５から６０重量％まで、プリプレグの２５から５５重量％まで、プリプレグの２５から５０重量％まで、プリプレグの２５から４５重量％まで、プリプレグの２５から４０重量％まで、プリプレグの２５から３５重量％まで、プリプレグの２５から３０重量％まで、プリプレグの３０から５５重量％まで、プリプレグの３２から３５重量％まで、プリプレグの３５から５０重量％までの範囲、及び／又は前述の範囲の組み合わせである。
【００５９】
通常、本発明の未硬化プリプレグに関する樹脂の容量含量の値は、プリプレグの１５から７０容量％まで、プリプレグの１８から６８容量％まで、プリプレグの２０から６５容量％まで、プリプレグの２５から６０容量％まで、プリプレグの２５から５５容量％まで、プリプレグの２５から５０容量％まで、プリプレグの２５から４５容量％まで、プリプレグの２５から４０容量％まで、プリプレグの２５から３５容量％まで、プリプレグの２５から３０容量％まで、プリプレグの３０から５５容量％まで、プリプレグの３５から５０容量％までの範囲、及び／又は前述の範囲の組み合わせである。
【００６０】
本発明の未硬化プリプレグ成形材料及びトウに関する水分吸収値は、１から９０％まで、５から８５％まで、１０から８０％まで、１５から７５％まで、１５か７０％まで、１５から６０％まで、１５から５０％まで、１５から４０％まで、１５から３５％まで、１５から３０％まで、２０から３０％まで、２５から３０％までの範囲、及び／又は前述の範囲の組み合わせであってもよい。さらなる実施形態において、本発明は、未含浸トウ間の空間に樹脂が浸透するが、少なくとも部分的未含浸のトウ内のフィラメント間の空間はそのままであるように、液状樹脂を完全に含浸させた一方向性繊維トウの層が、乾燥未含浸の一方向性繊維トウの層上及び硬化された構造体上に積層される方法を提供する。支持織布又は支持スクリムは、好ましくは硬化前に、構造の一側面又は両面上に供給することができる。
【００６１】
好ましい実施形態において、トウの内部は、少なくとも部分的に樹脂を含まず、空気を排出する経路又は構造を提供し、その結果、最初からトウ中に存在し得る空気又は液状樹脂による含浸中に導入され得る空気は、樹脂により構造内部に閉じ込められず、プリプレグの製造及び硬化中に排出することができる。樹脂による含浸で、繊維層の第２の側面の一部又は全部の表面に樹脂が担持されていないような場合、空気は、トウの長さに沿って、また繊維層の第２の側面から排出することができる。特には、プリプレグの一面が樹脂で完全に被覆されていない場合に、積層体の形成中にプリプレグの間に閉じ込められた空気が、トウのフィラメント間に空間を提供することによって排出されうる。
【００６２】
本発明のプリプレグは、通常、利用可能なエポキシ樹脂から生産することができ、これは、硬化剤（ｈａｒｄｅｎｅｒ又はｃｕｒｉｎｇ  ａｇｅｎｔ）を含有し、任意選択で促進剤を含有していていてもよい。好ましい実施形態において、エポキシ樹脂は、従来の硬化剤、例えば、ジシアンジアミドなどは含まず、また特に、本発明者らは、望ましいプリプレグが、無水物、特にポリカルボン酸無水物；アミン、特に芳香族アミン、例えば１，３−ジアミノベンゼン、４，４’−ジアミノジフェニルメタン、特にスルホン及びメチレンビスアニリン、例えば、４，４’−ジアミノジフェニルスルホン（４，４’ＤＤＳ）及び３，３’−ジアミノジフェニルスルホン（３，３’ＤＤＳ）、４，４’−メチレンビス（２−メチル−６−イソプロピルアニリン）（Ｍ−ＭＩＰＡ）、４，４’−メチレンビス（３−クロロ−２，６−ジエチレンアニリン）（Ｍ−ＣＤＥＡ）、４，４’−メチレンビス（２，６−ジエチレンアニリン）（Ｍ−ＤＥＡ）、及びフェノール−ホルムアルデヒド樹脂、並びに／或いは前述の硬化剤の組み合わせなどの硬化剤の使用によって得ることができることを見出した。好ましい硬化剤は、メチレンビスアニリン及びアミノスルホン、特に４，４’ＤＤＳ及び３，３’ＤＤＳである。使用されるべき硬化剤及びエポキシ樹脂の相対量は、樹脂の反応性、所望する保存期間、所望する処理特性、並びにプリプレグ中の繊維強化材の性質及び量に依存する。
【００６３】
実質的に一定な機械的特性を有する複合体を生産ためには、構造繊維及びエポキシ樹脂を混合し、実質的に均質なプリプレグを提供することが重要である。本発明の好ましいプリプレグは、トウの間に低レベルの空隙を含有する。したがって、プリプレグ及びプリプレグ積層体はそれぞれ、６％未満又は２％未満、さらに好ましくは１％未満、最も好ましくは０．５％未満の水分吸収値を有するのが好ましい。水分吸収試験は、本発明のプリプレグの一方向性トウ間の防水処理又は含浸の程度を決定する。この試験において、プリプレグ材の試験片は、まず秤量され、幅５ｍｍの細片が突出するような方法で２つのプレート間に留める。この配置物を、５分間室温（２１℃）で、ウォーターバス中、繊維方向につるす。次いで、試験片をプレートから取り除き、再び秤量し、その重量差が試験片内の含浸の程度に関する値となる。水分吸収量が小さくなるほど、防水処理又は含浸の程度は高くなる。
【００６４】
本発明のプリプレグは、別の複合材料（例えば、本発明によるものであってもよい別のプリプレグ、又はそれ以外のプリプレグであってもよい）とレイアップし、硬化性積層体又はプリプレグ積層体を生産することを意図している。プリプレグは、通常、プリプレグのロールとして生産され、こうした材料のべとつきの性質を考慮して、裏材シートが一般に供給され、ロールが使用場所で広げられるようにする。したがって、好ましくは、本発明によるプリプレグは、外部面上に裏材シートを含み、材料の取り扱い及び／又は材料の巻き上げを容易にすることができる。裏材シートは、ポリオレフィン系材料、例えば、ポリエチレン、ポリプロピレン及び／又はそのコポリマーなどを含むことができる。裏材シートはエンボス加工を含んでいてもよい。この加工は、空気排出表面構造を有するプリプレグを提供するという利点がある。空気排出表面構造は、処理中に空気を排出させるエンボス加工された通路（ｃｈａｎｎｅｌｓ）を含んでいる。これは、内部層の空気閉じ込めを予防し、空気排出表面通路を介して内部層の空気が効果的に除去されるため、特に有用である。
【００６５】
本発明のプリプレグの好ましい使用は、テープとしての使用である；このプリプレグは、特に自動テープレイアップ装置について調製された材料のロールとして製造することができる。このプリプレグは、金型中でレイアップされる際に除去される裏材シートを備える。したがって、通常、裏材シートを備えるプリプレグは、直径が２０ｃｍ未満、好ましくは１０ｃｍ未満のロールを形成することができるように十分可撓性であるのが好ましい。公知の自動レイアップ装置には、ロールが特定の寸法を満たすことが要求される。例えば、ロールは、±０．５ｍｍの許容範囲内で２５４ｍｍ又は２９５ｍｍの内径コアに巻かれる。このように、複合材料は、巻き取りが容易でないほどに厚くはないのが好ましい。したがって、通常、複合材料の厚みは０．５から５．０ｍｍまで、好ましくは０．５から４．０ｍｍまで、最も好ましくは１．０から３．０ｍｍまでである。ロールは、標準のプリプレグのテープのサイズにカットすることができるが、そのサイズは、６００ｍｍ（２４インチ）、３００ｍｍ（１２インチ）、１５０ｍｍ（６インチ）、７５ｍｍ（３インチ）、５０ｍｍ（２インチ）、２５ｍｍ（１インチ）、６．３４ｍｍ（１／４インチ）及び３．１８ｍｍ（１／８インチ）の幅が挙げられ、±０．０５０ｍｍの許容範囲内でカットし、次いで、複数の層のテープとしてレイアップされ、硬化される。テープは、航空機部品の生産において、このようにして頻繁に使用される。
【００６６】
本発明のプリプレグは、前述の本発明のエポキシ樹脂成分を繊維材料に含浸させることにより生産される。含浸に使用される樹脂組成物の粘性と条件は、所望する含浸の程度が得られるように選択される。含浸中、導電性粒子を含有し、任意選択で熱可塑性強化粒子を含有する樹脂は、０．１Ｐａ．ｓから１００Ｐａ．ｓまで、好ましくは６から１００Ｐａ．ｓまで、さらに好ましくは１８から８０Ｐａ．ｓまで、さらにより好ましくは２０から５０Ｐａ．ｓまでの粘度を有するのが好ましい。含浸率を高めるために、本方法は、樹脂の粘性が低下するような高温で実施することができる。しかし、樹脂の早期硬化が生じるほど十分な長さの時間にわたって、過度に加熱してはならない。したがって、含浸プロセスは、４０℃から１１０℃まで、さらに好ましくは６０℃から８０℃までの範囲の温度で行うのが好ましい。プリプレグの樹脂含量は、硬化後に構造体が３０から４０重量％まで、好ましくは３１から３７重量％まで、さらに好ましくは３２から３５重量％までの樹脂を含有しているようであるのが好ましい。樹脂及びマルチフィラメント・トウの相対量、含浸のライン速度、樹脂の粘性及びマルチフィラメント・トウの密度は、トウ間の所望する含浸の程度を達成し、繊維を本質的に含まない樹脂のインターリーフ層を提供して強化が得られるように相関させなければならない。
【００６７】
本発明の樹脂組成物及び／又はプリプレグの調製で使用されるエポキシ樹脂は、好ましくは１０から１５００までの範囲のエポキシ当量重量（ＥＥＷ）を有し、さらに好ましくは５０から５００までの範囲のＥＥＷを有する。好ましくは、樹脂組成物は、エポキシ樹脂及び促進剤又は硬化剤を含む。適切なエポキシ樹脂は、単官能性、二官能性、三官能性及び／又は四官能性のエポキシ樹脂から選択される、２種以上のエポキシ樹脂の混合物を含むことができる。
【００６８】
適切な二官能性エポキシ樹脂としては、例として、ビスフェノールＦのジグリシジルエーテル、ビスフェノールＡ（任意選択により臭素化されたもの）のジグリシジルエーテル、フェノール及びクレゾールのエポキシノボラック、フェノール−アルデヒド付加物のグリシジルエーテル、脂肪族ジオールのグリシジルエーテル、ジグリシジルエーテル、ジエチレングリコールジグリシジルエーテル、芳香族エポキシ樹脂、脂肪族ポリグリシジルエーテル、エポキシ化オレフィン、臭素化樹脂、芳香族グリシジルアミン、複素環グリシジルイミジン及び複素環グリシジルアミド、グリシジルエーテル、フッ素化エポキシ樹脂、グリシジルエステル、又はそれらの任意の組み合わせをベースとしたものが挙げられる。
【００６９】
二官能性エポキシ樹脂は、ビスフェノールＦのジグリシジルエーテル、ビスフェノールＡのジグリシジルエーテル、ジグリシジルジヒドロキシナフタレン、又はそれらの任意の組み合わせから選択することができる。
【００７０】
適切な三官能性エポキシ樹脂は、例として、フェノール及びクレゾールのエポキシノボラック、フェノール−アルデヒド付加物のグリシジルエーテル、芳香族エポキシ樹脂、脂肪族トリグリシジルエーテル、ジ脂肪族トリグリシジルエーテル、脂肪族ポリグリシジルアミン、複素環グリシジルイミジン及び複素環グリシジルアミド、グリシジルエーテル、フッ素化エポキシ樹脂、又はそれらの任意の組み合わせをベースとしたものが挙げられる。適切な三官能性エポキシ樹脂は、商品名ＭＹ０５００及びＭＹ０５１０（トリグリシジルパラ−アミノフェノール）として、またＭＹ０６００及びＭＹ０６１０（トリグリシジルメタ−アミノフェノール）として、Ｈｕｎｔｓｍａｎ  Ａｄｖａｎｃｅｄ  Ｍａｔｅｒｉａｌｓ社（モンテー、スイス）から入手することができる。さらに、トリグリシジルメタ−アミノフェノールは、商品名ＥＬＭ−１２０として、住友化学株式会社（大阪、日本）から入手することができる。
【００７１】
適切な四官能性エポキシ樹脂としては、Ｎ，Ｎ，Ｎ’，Ｎ’−テトラグリシジル−ｍ−キシレンジアミン（商品名Ｔｅｔｒａｄ−Ｘとして三菱ガス化学株式会社から、またＥｒｉｓｙｓ  ＧＡ−２４０としてＣＶＣ  Ｃｈｅｍｉｃａｌｓ社から入手することができる）、及びＮ，Ｎ，Ｎ’，Ｎ’−テトラグリシジルメチレンジアニリン（例えば、Ｈｕｎｔｓｍａｎ  Ａｄｖａｎｃｅｄ  Ｍａｔｅｒｉａｌｓ社のＭＹ０７２０及びＭＹ０７２１）が挙げられる。他の適切な多官能性エポキシ樹脂としては、ＤＥＮ４３８（Ｄｏｗ  Ｃｈｅｍｉｃａｌｓ社、ミッドランド、ミシガン州）、ＤＥＮ４３９（Ｄｏｗ  Ｃｈｅｍｉｃａｌｓ社）、Ａｒａｌｄｉｔｅ  ＥＣＮ１２７３（Ｈｕｎｔｓｍａｎ  Ａｄｖａｎｃｅｄ  Ｍａｔｅｒｉａｌｓ社）、ＭＹ７２２（Ｈｕｎｔｓｍａｎ  Ａｄｖａｎｃｅｄ  Ｍａｔｅｒｉａｌｓ社）及びＡｒａｌｄｉｔｅ  ＥＣＮ１２９９（Ｈｕｎｔｓｍａｎ  Ａｄｖａｎｃｅｄ  Ｍａｔｅｒｉａｌｓ社）が挙げられる。
【００７２】
前述の硬化剤は、樹脂が、樹脂に対して１０から２５重量％まで、好ましくは１０から２０重量％まで、さらに好ましくは樹脂に対して１５から２０重量％までの範囲で硬化剤を含有するように、樹脂系に対して存在し得る。
【００７３】
好ましい実施形態において、樹脂は、一又は複数の下記の成分の組み合わせを含むことができる：樹脂の８から３４重量％までの範囲のトリグリシジルアミノフェノール形態のベース樹脂成分、樹脂の２０から２８重量％までの範囲のビスフェノールエポキシ形態のさらなるベース樹脂成分、樹脂の２５から３５重量％までの範囲のテトラグリシジルアミン形態のさらなるベース樹脂成分、樹脂の１０から２５重量％までの範囲のポリエーテルスルホン形態の強化剤、樹脂の２から２８重量％の範囲のメチル無水物（ＮＭＡ）又はジアミノジフェニルスルホン形態の硬化剤。樹脂は、樹脂の１０から１５重量％までの範囲で本明細書に記載のポリアミドをさらに含むことができる。
【００７４】
破壊性繊維又は破壊繊維が本発明で使用される場合、これらの繊維は強化繊維、特に炭素フィラメント・トウから誘導することができ、またこれらの繊維は、炭素繊維層の表面に配置されている導電性フィラメントを提供する。これらのフィラメントは樹脂中間層へ広がり、高温下で硬化した場合に、充填された導電性繊維の硬化構造層と硬化樹脂の中間層とを含む硬化複合材料が生産され、硬化樹脂の中間層は、その中に分散される破壊性繊維を電気導電性粒子と共に含む。
【００７５】
破壊性繊維は、それら自体の間に導電性粒子との電気接点を形成し、それにより、中間層を横断して導電性を提供し、硬化複合材料の「Ｚ」方向の導電性を向上させると考えられる。こうした２つのプリプレグが一緒に積層される場合、１つのプリプレグの樹脂の第１の外層が、別のプリプレグの樹脂の外層が存在するとき、導電性繊維の二層間の樹脂インターリーフ層を形成する。
【００７６】
導電性破壊フィラメントは、導電性繊維の構造層の外層を処理し、一部の強化繊維を破壊して繊維を生成することにより製造することができる。
【００７７】
したがって、第２の態様において、本発明は、導電性繊維のシートを繊維破壊手段へ通すことを含む、プリプレグを生産する方法に関する。これによって、シートの外部面上の一部の繊維又は小繊維が破壊フィラメントとなる。続いて、繊維は本発明の熱硬化性樹脂により含浸され、それによって、構造繊維を含みかつ破壊フィラメントをも含む、シートの外部面に接する樹脂の外層が形成され、この場合、熱硬化性樹脂は導電性粒子をさらに含有する。
【００７８】
導電性粒子は、好ましくは、樹脂中に存在する少なくとも５０％の粒子が、２０μｍ以内または１０μｍ以内または５μｍ以内の樹脂インターリーフ層の厚みのサイズを有するような粒径である。言いかえれば、樹脂インターリーフ層の厚みと導電性粒子のサイズの差は１０μｍ未満である。好ましくは、導電性粒子は、樹脂中に存在する少なくとも５０％の粒子が、５μｍ以内の樹脂層の厚みのサイズを有するような粒径である。樹脂インターリーフ層は鏡検法解析（ｍｉｃｒｏｓｃｏｐｙ  ａｎａｌｙｓｉｓ）によって測定することができ、当技術分野では周知である。
【００７９】
したがって、少なくとも５０％の導電性粒子のサイズは、それらの粒子がインターリーフの厚みを横切って橋渡すような状態であり、粒子は、樹脂層の周りに配置されている上部の繊維強化材層と下部の繊維強化材層に接している。
【００８０】
破壊手段は、外部面で繊維を処理しフィラメントにするが、これは遊離フィラメントであってもよいし、ベースの炭素繊維に付着したままのものであってもよい。「遊離フィラメント」（“ｆｒｅｅ  ｆｉｌａｍｅｎｔｓ”）という用語は、物理的又は化学的に別の実体に結合されておらず、本質的に可動性のフィラメントを意味する。こうして形成された遊離フィラメントは、別の繊維にも接着されておらず、自由に動くことができる。
【００８１】
例えば、通常、遊離繊維は、平均の長さが２．０ｃｍ未満、好ましくは１．０ｃｍ未満、さらに好ましくは０．５ｃｍ未満の長さの分布を有する。
【００８２】
破壊手段は、構造繊維がどのように配置されているかに応じて、多様な方法で、例えば、構造繊維間の付着点を破壊し、より短い長さまで構造繊維を破壊することによって、或いはループ形成、又はフィラメントの遊離末端を中間層へ移動させることができる個別の破壊によって、破壊フィラメントを形成することができる。
【００８３】
したがって、本発明は、毛羽立ち繊維または破壊繊維を積極的に生成することを含み得る。参照によって援用される国際公開第２０１１／１１４１４０号に開示されているように、好ましい実施形態において、導電性繊維は一方向性繊維であり、破壊手段は繊維を摩耗面に通し、それにより、摩耗面に接して通過する外部面上の一部の繊維には破壊を発生させながら、摩耗面に接していない繊維は未破壊のままにする。
【００８４】
少なくとも一つの位置にある繊維の０．５から５．０重量％までを破壊すると、良好な結果が得られることがわかった。
【００８５】
上述のように、一方向性繊維シートは、通常、多数の繊維のトウから形成され、これは樹脂による含浸の前に、広げられ相互に一体化される。これを達成する通常の方法は、複数の連続する延展機バー又はローラーに繊維を通過させるものである。
【００８６】
したがって、摩耗面を既存の延展機バー配置に組み込むと都合がよい。このため、好ましい実施形態において、摩耗面は延展機バーの表面である。
【００８７】
さらに、摩耗面延展機バーが延展機バーの並びの後方に配置される場合、導電性がさらに改良され得ることがわかった。したがって、好ましくは、摩耗面延展機バーは、延展機バーの並びの最後の３つに、好ましくは最後の２つに存在し、最も好ましくは、最後の延展機バーである。
【００８８】
摩耗面は、任意の適切な材料、例えば、金属又はセラミックなどから製造することができるが、好ましくは炭化タングステンである。
【００８９】
好ましい実施形態において、本方法は、導電性繊維のシートを第２の繊維破壊手段へ通させ、シートの別の外部面上の繊維の一部を遊離繊維とすることを含む。
【００９０】
したがって、少なくとも２つの延展機バーは摩耗面を含んでいてもよく、それぞれが導電性繊維のシートのそれぞれの外部面と接触する。
【００９１】
しかし、摩耗面の粗度は重要なパラメーターであり、したがって、摩耗面が少なくとも１．５マイクロメートル、さらに好ましくは少なくとも２．５マイクロメートルのＲａ粗度を有するのが好ましいことが分かった。
【００９２】
別の重要な要因は、表面上の繊維の相対移動速度である。好ましくは、相対移動速度は２から２０ｍ／分までである。
【００９３】
外部面の一面又は両面上に遊離繊維を含む導電性繊維のシートが作製されたら、次の段階は、前述のような樹脂含浸である。
【００９４】
良好な機械的特性は、一般に、構造繊維を含まず、且つ樹脂に不溶性である熱可塑性粒子などの強化材料を含有する中間層の存在によるものである。しかし、これらの従来の中間層は「Ｚ」方向導電率が低いという一因となっている。その理由は、従来の中間層が導電性繊維の隣接層の間に空間を生じるからである。本発明は、破壊性繊維を提供し、且つ樹脂に導電性粒子を供給することによって、中間層により得られる良好な機械的性能に影響を及ぼすことなく、この問題を解消する。したがって、本発明は、含浸工程が一段階法又は二段階法であるならば、同様に適用可能である。
【００９５】
追加の粒状強化材料が本発明の樹脂組成物に含まれる好ましい実施形態において、その追加の強化材料は様々な材料であってよい。
【００９６】
追加の強化材料がポリマーである場合、その材料は、マトリックス樹脂、通常、室温で、及び樹脂を硬化させる高温でのエポキシ樹脂に不溶性であることが望ましい。熱可塑性ポリマーの融点に応じて、それは高温における樹脂の硬化中に様々な程度に溶解又は軟化され、硬化積層体が冷却されるにつれて、再度固化してよい。適切な熱可塑性物質は樹脂に溶解しないことが望ましく、ポリアミド（ＰＡＳ）及びポリエーテルイミド（ＰＥＩ）などの熱可塑性物質が挙げられる。ナイロン６（ＰＡ６）及びナイロン１２（ＰＡ１２）及びナイロン１１（ＰＡ１１）などのポリアミド並びに／或いはその混合物が好ましい。
【００９７】
強化繊維は、合成若しくは天然の繊維、又は本発明の樹脂組成物と組み合わせて複合製品を形成する、いずれか別の形態の材料若しくは材料の組み合わせであってもよい。強化織物は、解かれた繊維のスプールによってか、又は織物のロールから提供することができる。具体的な繊維は、ガラス、炭素、黒鉛、ホウ素、セラミック及びアラミドが挙げられる。好ましい繊維は炭素及びガラス繊維であり、特に炭素繊維である。ハイブリッド又は混合繊維系も考えられる。亀裂の入った（すなわち、延伸破壊された）繊維若しくは選択的に非連続の繊維を利用すると、本発明による製品の積層が促進され、その成形能力を改善するのに有利であり得る。一方向性繊維配列が好ましいが、別の形態を使用することもできる。典型的な織物形態としては、単純な織物、ニット生地、ツイル生地及びサテン織が挙げられる。また、不織布の繊維層又は非捲縮繊維層を使用することも考えられる。繊維強化材内の繊維フィラメントの表面質量は、一般に８０から４０００ｇ／ｍ２、好ましくは１００から２５００ｇ／ｍ２、特に好ましくは１５０から２０００ｇ／ｍ２である。フィラメントはトウに配置される。トウ当たりの炭素フィラメントの数は、３０００から３２０，０００本まで、さらに好ましくは６，０００から１６０，０００本まで、最も好ましくは１２，０００から４８，０００本までで変わり得る。繊維ガラス強化材については、６００から２４００テックスの繊維が特に適している。プリプレグ及び複合体が航空宇宙の部品で使用される場合、炭素繊維が好ましい。
【００９８】
トウは、延展して、通常、１０から２００ｇ／ｍ２（ｇｓｍ）まで、好ましくは１５から１５０ｇ／ｍ２まで、さらに好ましくは２０から１００ｇ／ｍ２まで、若しくは３０から８０ｇ／ｍ２までの範囲、及び／又は前記の範囲の組み合わせの重量を有する軽量強化材を形成させることができる。一又は複数の樹脂層は、この軽量織物を含有することにより強化され得る。軽量強化材は、炭素強化材を含んでいてもよい。別の樹脂層は、上記のようなより重い面積重量の炭素強化材を含有していてもよい。
【００９９】
有利には、炭素繊維強化材は、国際公開第９８／４６８１７号に開示されている織物などのスプレッドファブリック又はフラットファイバートウ織物の形態をしていてもよい。こうしたスプレッド織物の例としては、東レ株式会社（Ｔｏｒａｙ）によって提供されているＴ７００炭素繊維から得られる２６８ｇｓｍ、１９４ｇｓｍ、１３４ｇｓｍ及び７５ｇｓｍがある。或いは、市販の織物、例えば、Ｃｈｏｍａｒａｔ社によって提供されている同じＴ７００繊維から得られる、多軸型非捲縮織物（ＮＣＦ）  Ｃ−Ｐｌｙ  ２６８ｇｓｍ（２×１３４ｇｓｍ、０＋／−４５）、Ｃ−Ｐｌｙ  １５０（２×７５）０／２０／０／２５；又は、Ｏｘｅｏｎ  ＳＥ社によって提供されている同じＴ７００繊維から得られる、Ｔｅｘｔｒｅｍｅ  １６０（２×８０ｇｓｍ  ｐｌｉｅｓ  ０／９０）、若しくはＴｅｘｔｒｅｍｅ  １６０（２×８０ｇｓｍ  ｐｌｉｅｓ  ０／９０）である。
【０１００】
スプレッドトウファブリック及びテープは、ＨＳ（高強度）、ＩＭ（中間弾性率）及びＨＭ（高弾性率）の炭素繊維、並びに別のタイプの高性能繊維を使用して生産することもできる。スプレッドトウ炭素一方向性材料は、次の繊維のタイプ及び重量で利用することができる：中間弾性率炭素＞２１ｇｓｍ、高強度炭素＞４０ｇｓｍ、高弾性率炭素＞６５ｇｓｍ、重質トウ（ｈｅａｖｙ  ｔｏｗ）（＞４８ｋフィラメント）＞１００ｇｓｍ。
【０１０１】
スプレッドトウ炭素繊維は、次の繊維のタイプ及び重量で利用することができる。高強度炭素繊維に関しては：（１２ｋフィラメントから）８０ｇｓｍ、１６０ｇｓｍ及び２４０ｇｓｍ、（１５ｋフィラメントから）１００ｇｓｍ、（２４ｋフィラメントから）１６０ｇｓｍ及び３２０ｇｓｍ並びに重質トウに関しては、２００ｇｓｍ以上。中間弾性率炭素繊維に関しては：（１２ｋフィラメントから）４３ｇｓｍ、（１８ｋフィラメントから）７６及び１５２ｇｓｍ、（２４ｋフィラメントから）８２ｇｓｍ及び１６４ｇｓｍ。高弾性率炭素繊維に関しては：１２ｋから１３０ｇｓｍ。繊維角度は単方向から０／９０及び４５／４５ファブリックの範囲であってもよい。代替角度は、＋４５／−４５、＋３０／−６０、＋５０／−２５などを使用することができる。
【０１０２】
炭素強化材が軽量である炭素強化樹脂層を組み合わせて形成することができるインターリーブ又は中間層は、より重い炭素繊維強化材を含有する樹脂層のインターリーブとは異なり得る。
【０１０３】
インターリーブは１０から４５μｍまで、好ましくは１５から３５μｍまでの範囲の厚さを有してよい。
【０１０４】
インターリーブ中に存在し得る粒子は、１５から３０μｍまで、好ましくは１５から２５μｍまでの範囲の粒径であってもよい。粒子は、強化剤、導電性粒子及び／又は前記の粒子の組み合わせを含むことができる。
【０１０５】
一方向性繊維トウの具体的な層は、Ｈｅｘｃｅｌ社から入手できるＨｅｘＴｏｗ（登録商標）炭素繊維から製造される。一方向性繊維トウの製造での使用に適切なＨｅｘＴｏｗ（登録商標）炭素繊維は次のものが挙げられる：ＩＭ７炭素繊維、これは６，０００本又は１２，０００本のフィラメントを含有し、それぞれ０．２２３ｇ／ｍ及び０．４４６ｇ／ｍの重量を有するトウとして利用できる；ＩＭ８−ＩＭ１０炭素繊維、これは１２，０００本のフィラメントと、０．４４６ｇ／ｍから０．３２４ｇ／ｍまでの重量を有するトウとして利用できる；及びＡＳ７炭素繊維、これは１２，０００本のフィラメントと、０．８００ｇ／ｍの重量を有するトウとして利用でき、８０，０００本又は５０，０００本（５０Ｋ）以下のフィラメントを含有するトウは、東レ株式会社から入手できる約２５，０００本のフィラメントを含有するものや、Ｚｏｌｔｅｋ社から入手できる約５０，０００本のフィラメントを含有するものなどを使用することができる。トウの幅は、通常３から７ｍｍまでであり、含浸にあたって、トウを保持し、トウを平行且つ一方向性に保つために、コームを採用した設備に供給される。
【０１０６】
作製されたら、プリプレグは、一定期間保存できるように巻き上げられる。その後、プリプレグは広げられ、所望によりカットされ、任意選択で、別のプリプレグとレイアップして、金型又は真空バッグ中でプリプレグ積層体を形成することができ、これは次いで成形及び硬化される。
【０１０７】
作製されたら、プリプレグ又はプリプレグ積層体は高温に暴露し、任意選択で高い圧力に暴露することによって硬化され、硬化複合積層体が得られる。上述のように、本発明のプリプレグは、オートクレーブ法に伴う高圧を必要とすることなく、優れた機械的特性を提供することができる。
【０１０８】
したがって、さらなる態様において、本発明は、熱硬化性樹脂組成物の硬化を誘導するのに十分な温度にプリプレグ又はプリプレグ積層体を暴露し、好ましくは１０絶対バール未満または７絶対バール未満または３．０絶対バール未満の圧力で実施することを含む、本明細書に記載のプリプレグ又はプリプレグの積層体内の熱硬化性樹脂を硬化する方法に関する。
【０１０９】
硬化方法は、１０絶対バール未満または７絶対バール未満または３．０絶対バール未満または２．０絶対バール未満、好ましくは１絶対バール未満の圧力で行うことができる。特に好ましい実施形態において、圧力は大気圧未満である。硬化方法は、所望する程度へ熱硬化性樹脂組成物を硬化するのに十分な時間、１５０から２６０℃まで、好ましくは１８０から２２０℃まで、さらに好ましくは１６０から２１０℃までの範囲において、一又は複数の温度で実施することができる。
【０１１０】
大気圧付近の圧力での硬化は、いわゆる減圧バッグ技術によって行うことができる。これは、気密バッグにプリプレグ又はプリプレグ積層体を入れ、バッグ内部を真空にすることを含む。これは、使用される真空の程度に応じて、プリプレグ積層体が大気圧以下の圧密圧力を受ける効果がある。また減圧バッグ技術は、オートクレーブ内で使用することができる。
【０１１１】
硬化されると、プリプレグ又はプリプレグ積層体は、構造体用途、例えば、航空宇宙構造体での使用に好適な複合積層体になる。
【０１１２】
こうした複合積層体は、４５容量％から７５容量％（繊維体積分率）まで、好ましくは５５容量％から７０容量％まで、さらに好ましくは６０容量％から６８容量％までの構造繊維を含むことができる（ＤＩＮ  ＥＮ  ２５６４Ａ）。
【０１１３】
本発明のプリプレグから生産される積層体は、積層体の硬化試料の断面（５ｃｍ間隔）の３０×４０ｍｍについて、一定間隔で配置された２０個の断面の顕微鏡分析により測定した場合に、積層体の全容積に対して１容量％未満の空隙、又は０．７容量％未満の空隙、通常０．１容量％未満、特に０．０５容量％未満の空隙を含有しているのが好ましい。
【０１１４】
本発明で使用される軽量層特有の特性により、脱オートクレーブ法（ｏｕｔ−ｏｆ−ａｕｔｏｃｌａｖｅ  ｐｒｏｃｅｓｓ）でこうした層を使用して、積層体を硬化させることが可能になる。比較的低圧且つ低コストのこの硬化方法を使用することができる。その理由は、硬化積層体の損傷許容性（例えば、衝撃後圧縮−ＣＡＩ）は、実質的に、高圧力及び高コストのオートクレーブを使用した場合に生じる損傷許容性よりも小さくないからである。反対に、不溶性熱可塑性粒子で強化されたインターリーフゾーンを有する積層体の脱オートクレーブ法の硬化は、損傷許容性が有意に低減した硬化積層体をもたらす。
【０１１５】
本出願の範囲内では、「Ｚ」方向の複合積層体の導電率は、下記の方法によって測定される。
【０１１６】
後続層の繊維配向が０／９０であるように、パネルを複数の一方向プレプレグ層から作製する。このパネルを、０．７ＭＰａの圧力下で２時間、１８０℃の温度でオートクレーブ硬化により硬化し、サイズが３００ｍｍ×３００ｍｍ×３ｍｍの硬化パネルを形成させる。その後、サイズが４０ｍｍ×４０ｍｍ×３ｍｍとなるように、試験用の試料（４個）をパネルからカットする。試料の正方形面は、リニッシャー（Ｌｉｎｉｓｈｅｒ）装置で研磨され、炭素繊維を露出させる。過剰の研磨は、第１の層を超えて第１の積層体内層（ｉｎｔｒａｌａｍｉｎａｒ  ｌａｙｅｒ）へ入り込むので避ける。次いで、正方形面を金属、例えば金ではサーマルスパッタリング装置によって約３０ｎｍ厚まで、スズ亜鉛ではアーク噴霧装置により少なくとも１０マイクロメートル厚まで被覆する。試料の側面の金属はすべて、試験前に研磨して除去する。
【０１１７】
試料の各側面は銅ブレード又は銅線と接触させ、金属めっき面を対角線上に横切って延びている電極を形成する。電圧及び電流の両方を変化させることができる電源（ＴＴｚ  ＥＬ３０２Ｐプログラム可能３０Ｖ／２Ａ電源ユニット、Ｔｈｕｒｌｂｙ  Ｔｈａｎｄａｒ  Ｉｎｓｔｒｕｍｅｎｔｓ社、ケンブリッジ、英国）を使用し、抵抗を判定する。１サンプル当たり２個又は４個の電極を使用することが可能であるが、再現可能なことから後者が好ましい。電源を電極と接触させ、クランプを使用して適所に保持する。クランプには非電導性の被覆材又は層を施してあり、１つのブレードから別のブレードへの電気的な経路を遮断する。１アンペアの電流を使用し、電圧を記録する。次いで、オームの法則を使用し、抵抗を計算することができる（Ｒ＝Ｖ／Ｉ）。試験は、カットしたそれぞれの試料で実施し、値の範囲を得る。試験に対する信頼性を確実にするため、各試料についてそれぞれ２回試験する。測定を確認するため、電気抵抗率もＦｌｕｘ  Ｍｕｌｔｉｍｅｔｅｒを使用し、一方の電極を一めっき面に配置し、別の電極を反対のめっき面に配置することによって測定する。
【０１１８】
計算された抵抗［Ｏｈｍ］から、導電性［Ｓｉｅｍｅｎｓ］は、導電性（σ）＝試料の厚み（ｔ）／抵抗（Ｒ）×試料の面積（Ａ）として計算される。クロスプライ導電性（ｃｒｏｓｓ  ｐｌｙ  ｃｏｎｄｕｃｔｉｖｉｔｙ）は、導電性値を積層体の厚み（３ｍｍ）で割ることにより、したがって、厚み導電性＝σ／厚みによって計算される。
【図面の簡単な説明】
【０１１９】
【図１】図１は、本発明のプリプレグの製造に使用され得る方法の概略図である。
【図２】図２は、本発明のプリプレグの製造に使用され得る別の方法の概略図である。
【発明を実施するための形態】
【０１２０】
図１を参照すると、本方法は、右から左へと進み、３７０スプールの炭素繊維トウを支えることができるクリールユニット８から始まり、各トウは１２，０００本の個別の炭素フィラメントを有する。クリール上の繊維ボビンはそれぞれ、ストラップとスプリングの配置によって伸ばされ、均一なトウに、機械に対するトウ繊維の張力が得られる。繊維のトウは、クリールからコームまで通過する。トウ繊維がコームに入る前に、それぞれのトウの張力の測定値が図１の位置１０で得られる。それぞれの１２ｋ炭素繊維トウの張力は、携帯型の繊維張力計を用いてここで測定される。ストラップとスプリング・アセンブリからのクリール上での繊維破壊の負荷は制御され、このポイントで約１６０ｇ／トウの繊維の張力を提供する。
【０１２１】
ランダム選択したこの方法のそれぞれの織物からの１０のトウを品質管理のために測定し、名目上の繊維トウの張力が、好ましくは１６０ｇ／トウのそれぞれのトウ張力であることを確認する。その後、繊維トウはコーム１２を通過する。繊維コームは炭素繊維トウが分かれるように作用し、繊維延展バー区画へそれらを配列させ、繊維全体の織物幅を制御し、プリプレグ繊維の面積重量が所望する許容範囲内にあるようにする。次いで、繊維トウは、炭素繊維に対する包括的な全般的張力を測定する荷重測定装置ローラー１４を通過させる。その後、繊維は延展機バー１６を通過する。これらのバーは繊維の張力と延展を制御し、それらがピンチポイント２２で樹脂被覆フィルムと接触する前に、繊維の最終的な張力と配列を制御する。
【０１２２】
ピンチポイント２２を形成している２本のバーはロックされているため、これらのバーは回転せず、この前の別のバーは回転する。第１の延展機バー１６は、延展機バー系に入って来る全般的な包括的繊維張力をモニターする荷重測定装置ローラーである。繊維トウは、本発明の樹脂組成物による含浸に向けて、赤外線ヒーター（図示せず）によってこの延展機バー区分内で加熱される。赤外線ヒーターは、良好な繊維含浸を促進するためにサイジングした繊維を柔らかくする。繊維サイジングは、繊維の取り扱いを容易にするために製造のあるポイントで炭素繊維に塗布されるエポキシ溶液であるが、ある場合には、サイジングは繊維の延展及び含浸を限定することができる。
【０１２３】
２本の事前被膜樹脂フィルムロールが、１つがプリプレグ織物の上方１８に、１つがプリプレグ織物の下方２０にある、プリプレグ機械巻き出しに装填される。これらのフィルムロールは、上方フィルム巻き出し１８と下方フィルム巻き出し２０により供給される樹脂を提供する。樹脂と繊維は、ピンチポイント２２で出会う。このポイントでは含浸はほとんど生じない。
【０１２４】
事前被膜樹脂フィルムは、この２６８繊維の面積重量製品について名目的に６９ｇｓｍであり、３４重量％の樹脂含量が最終製品で得られるようにする。樹脂は、スーパーカレンダー処理した両面差分値（ｄｉｆｆｅｒｅｎｔｉａｌ  ｖａｌｕｅ）シリコーン剥離紙の右面上に被覆される。巻き出し１８及び２０でのフィルムロール破壊張力は制御され、高温Ｓ−ラップ含浸区域２４及び２８を通して、しわのないプリプレグ織物が得られるように最終的な繊維織物張力と一致させる。
【０１２５】
次いで、樹脂及び繊維は、第１のＳ−ラップ圧縮機２４を通過させ、その後、さらに加熱するための別の赤外線加熱段階２６を通過させる。プリプレグは１２０から１３０℃までＩＲヒーター下で加熱され、樹脂を１２ｋ炭素繊維トウの構造繊維層へ含浸するために、図１に示したとおり、織物が第２、第３及び第４の加熱Ｓ−ラップロール装置に入る前に、樹脂粘度を低下させる。本方法のこの段階では、ＩＲヒーター２６の後に、樹脂は、繊維へ含浸させるのに十分な低い粘度を有する。
【０１２６】
樹脂と繊維は、さらに３つのＳ−ラップ圧縮機２８を通過する。ここでは、含浸が生じ、信頼性があり十分な含浸を得た破壊繊維層が製造される。これらのＳ−ラップ装置は、１３５から１４０℃に加熱され、直径が２７０ｍｍであり、分かれてそれらの間に３５０から４５０ｍｍのギャップを形成する。
【０１２７】
これらのローラーの回転速度は制御され、織物のラップ力を高めるようにし、これらの力がプリプレグ織物に作用して構造繊維層を破壊し、樹脂の炭素繊維への流入を高めて良好な含浸が得られるようにする。低い抵抗値のためには、Ｓ−ラップのラップ力による構造繊維層の破壊が必要とされ、また、顧客のプロセスでの自動化されたプリプレグテープの敷設作業における成功のためには、含浸が必要とされることが分かった。
【０１２８】
次いで、繊維と樹脂は冷却プレート３０を通る。プリプレグ織物をこの冷却プレート上で冷却してプリプレグを２０から２２℃に冷やし、それによって、ここには示さないが、当業者には公知である、冷却プレートに続くさらなる従来のプリプレグプロセス段階を行う前に、プロセスペーパーを取り除くことができる。本発明者らは、下記の実施例に関して、図２の方法（方法２）を論じる。
【実施例】
【０１２９】
以下の例において、プリプレグは、それぞれ、方法１及び方法２に対応する図１及び図２に示した２つの異なる方法を使用して作製した。繊維トウを保持する多数のスプールを含有するクリール１００（又は図１の８）から繊維トウが供給されるのは両方法に共通である。各繊維トウは、それぞれ直径が約５ミクロンである多数の炭素繊維フィラメント（１２０００本のフィラメント）を含有する。トウは、延展機バー上にトウを送ることにより延展される。延展機バーは、表面が平滑な（表面粗度が０．１ミクロン未満）円筒状のバーである。繊維の張力と、バーを超える繊維トウの経路によって、繊維トウは平坦になり、延展される。延展機バーは、繊維トウを平坦にして延展するために幅広く使用されている。
【０１３０】
延展機バーに続き、繊維は、本発明の樹脂薄膜１０４（又は図１の１８及び２２）を両面に含浸させた。樹脂フィルムは熱可塑性粒子（ＰＡ６又はＰＡ１１）を含有し、本発明の実施例の樹脂も導電性粒子を含有していた。含浸の第１の段階は両方法に共通であり、それにより、繊維と樹脂はＳ−形状圧縮機（Ｓ−ラップ）１０６（又は図１の２４）を超えて、さらに赤外線加熱チャンバー１０７（又は図１の２６）を通って通過した。樹脂の加熱によって、樹脂が繊維に流れ込むのを容易にした。含浸の残りのステップは、図１又は図２に示した方法のいずれかによって実施した。
【０１３１】
図２は、本明細書では方法２と呼ばれるが、樹脂と繊維は、３つのニップローラー（３Ｎ）１１０を通過し、これによってコンパクト化され、さらに、樹脂が繊維内へと圧縮された。図１は、本明細書では方法１と呼ばれるが、樹脂と繊維は３のさらなるＳ−ラップ（２８）を通過し、これによってコンパクト化され、さらに、樹脂が繊維内へと圧縮された。その後、含浸させた繊維は、冷却プレート１１２（又は図１の３０）によって冷却された。
【０１３２】
このステップの後、裏材ペーパーが巻き出され（１１４）、プリプレグはポリエチレン裏材１１６で裏当てされる（図１には示さず）。
【０１３３】
本発明の製品は、熱可塑性粒子と共に導電性粒子を含有する。製品は、未硬化の熱硬化性樹脂と、及び面積重量が２６８ｇ／ｍ２の炭素繊維を含有しているプリプレグである。熱硬化性樹脂は、三官能性エポキシ樹脂（Ｈｕｎｔｓｍａｎ社製）、ビスフェノール−Ｆエポキシ、及び４，４’ＤＤＳ硬化剤の混合物を含有する。樹脂は、熱硬化性樹脂に溶解される、ポリエーテルスルホン（ＰＥＳ）の形態の熱可塑性添加剤を含有する。さらに、製品は、ＰＡ６（ナイロン６）又はＰＡ１１（ナイロン１１）などのポリアミドの形態の熱可塑性粒子を、樹脂に対して９．５から１３．５重量％までの濃度で含有する。熱可塑性粒子の体積平均直径は、Ｃｏｕｌｔｅｒ測定（レーザー回析分析）によって判定した場合に２０ミクロンである。
【０１３４】
実施例では、繊維が平滑であるか破壊されている系での「Ｚ」方向導電性及び機械的性能を比較し、また、樹脂層の一方の側面の繊維床の「破壊」を顕微鏡写真から把握することができる。プリプレグ層が一緒に積層される場合、中間層が形成される。導電性繊維成分は、破壊された繊維フィラメント、及び／又は樹脂による繊維トウの含浸中に加えられた力によって置き換えられた繊維フィラメントを含むと思われる。
【０１３５】
プリプレグの積層は、０／９０配置である。諸例における抵抗性及び導電性は以下のようにして測定した。
【０１３６】
複合積層体の導電性試験方法
導電性は、試料を金属で被覆し、試料に電極を連結することにより測定される。本発明者らは、得られる値が使用する金属、及び金属被覆厚に応じて変化するため、測定は、同一金属を用いた試料で行い、実質的に同じ厚みの金属層を設けなければならないことを理解している。
【０１３７】
パネルは、サイズが３００ｍｍ×３００ｍｍ×３ｍｍのオートクレーブ硬化により作製する。パネルの積層は０／９０である。次いで、４０ｍｍ×４０ｍｍの試験用試料（通常４個）をパネルからカットする。試料の正方形の面は、研磨して（例えば、リニッシャー（Ｌｉｎｉｓｈｅｒ）装置で）、炭素繊維を露出させるものとする。硬化時に剥離層を用いる場合には、これは必要ない。過度の研磨は、これが第１の層を越えて侵入するので、回避するものとする。次いで、正方形の面は、導電性金属で、スパッターによる金の薄い層（約３０ｎｍ）（技術１）又はアーク噴霧により塗布されるスズ−亜鉛（７０：３０）の１２０ミクロンの厚い層（技術２）で被覆される。試料の側面の金又はスズ亜鉛はすべて、試験前に研磨することにより除去するものとする。金属被覆は、接触抵抗を確実に低くするために必要である。スズ亜鉛アーク噴霧技術が好ましい。その理由は、本発明者らは、金のスパッタリングによって被覆され、本明細書に記載のように導電性について試験した試料とは対照的に、結果に大幅な変動があるという知見を得たからである。
【０１３８】
電圧と電流の両方を変化させることができる電源（ＴＴｉ  ＥＬ３０２Ｐプログラマブル３０Ｖ／２Ａ電源ユニット、Ｔｈｕｒｌｂｙ  Ｔｈａｎｄａｒ  Ｉｎｓｔｒｕｍｅｎｔｓ社、ケンブリッジ、英国）を用いて抵抗を測定する。試料を電源の電極（スズめっき銅ブレード）と接触させ、クランプを用いて所定の位置に保持する（誤った結果を示すため、電極が互いに接触したり、他の金属表面に接触したりしないことを確認する）。試料当たり２個又は４個の電極を使用したが、より再現可能なことから後者が好ましかった。クランプが非導電性コーティング又は層を有することを確認し、１つのブレードから他のブレードへの電気経路を遮断する。１アンペアの電流を使用し、電圧を記録する。次いで、オームの法則を使用し、抵抗を計算することができる（Ｖ／Ｉ）。カットしたそれぞれの試料について試験を実施し、値の範囲を得る。各試料を２回試験する。測定を確認するため、さらに、電気抵抗率もＦｌｕｘ  Ｍｕｌｔｉｍｅｔｅｒを使用し、一方の電極を一めっき面に配置し、別の電極を反対のめっき面に配置することによって測定する。抵抗（Ｒ）から、導電性値は本明細書で前述したように計算することができる。
【０１３９】
（例１）
本発明の未硬化熱硬化性樹脂組成物と面積重量２６８ｇ／ｍ２の炭素ＩＭ７繊維を含有するプリプレグは、実験パイロットプリプレグラインで調製した。熱硬化性樹脂は、三官能性エポキシ樹脂（Ｈｕｎｔｓｍａｎ社製）、ビスフェノール−Ｆエポキシ及び４４ＤＤＳ硬化剤の混合物を含有していた。樹脂は、熱硬化性樹脂に溶解させた、ポリエーテルスルホン（ＰＥＳ）の形態の熱可塑性添加剤を含有していた。さらに、製品は、調製された熱硬化性樹脂（これはまた添加剤粒子も含有している）の全重量に対して１３．５重量％の濃度で、ポリアミドＰＡ６（ナイロン６）の形態の熱可塑性粒子を含有していた。熱可塑性粒子の体積平均直径は、Ｃｏｕｌｔｅｒ測定（レーザー回析分析）によって判定した場合に２０ミクロンであった。プリプレグは、上述した方法１に従って生産した。本発明者らは、この材料のＺ方向導電率が１〜６Ｓ／ｍの範囲にあることを観察した。
【０１４０】
（例１ａ）
この製品は、実施例１と組成が同一のプリプレグである。しかし、この製品は、２本の粗面延展機バー（ＲＳＢ）と、さらなる平滑繊維延展バー（ＮＦＳ）により繊維トウを折り重ねるステップを含む方法によって生産される。粗面延展機バーは、粗度が約０．１ミクロンである平滑延展機バーに対して、表面の粗度が４ミクロンである。繊維を含浸ラインに供給する前に、繊維トウは、繊維層内に波状の表面を形成する延展機バーの周囲のＮＦＳパターンにおいて、粗面延展機バーを含む延展機バー配置を通過させる。繊維延展の後に、一方向性繊維トウは、ニップローラー間にそれが供給された場合に、繊維の一方の側面で２つの樹脂フィルムによって含浸される。この材料の「Ｚ」方向導電率は、４〜１５Ｓ／ｍの範囲にあり、硬化された疑似等方性積層物の顕微鏡写真から観察されるように、繊維は破壊されている。
【０１４１】
（例１ｂ）
プリプレグは、例１、１ａの方法と同様の方法で生産した。ただし、今回は、導電性粒子も例１、１ａのプリプレグに加えた。
【０１４２】
得られた製品は、熱硬化性樹脂に対して１３．５重量％の濃度でポリアミド６（ＰＡ６）の形態の熱可塑性粒子を含有していた。この樹脂はさらに、Ｂｅｃｋｍａｎ  Ｃｏｕｌｔｅｒを使用するＣｏｕｌｔｅｒ測定によって判定した場合に、体積平均直径が１５又は３０ミクロンのガラス状炭素粒子（ＣＭＳ）を含有していた。粒子の濃度は１重量％から３重量％まで変化した。
【０１４３】
炭素ミクロスフィア（ＣＭＳ）は、ドイツのＨＴＷ  Ｈｏｃｈｔｅｍｐｅｒａｔｕｒ−Ｗｅｒｋｓｔｏｆｆｅ社から提供された。これらは、Ｂｅｃｋｍａｎ  Ｃｏｕｌｔｅｒで判定した場合に平均粒径が１５ミクロンであるＳｉｇｒａｄｕｒ  Ｇ（１０−２０）と呼ばれ、また平均粒径が３０ミクロンであるＳｉｇｒａｄｕｒ  Ｇ（２０−５０）と呼ばれている。
【０１４４】
得られた導電率は、樹脂に対して０．５〜３．０重量％の添加範囲で５．０〜１２．１Ｓ／ｍの間であった。結果を以下の表１に示す。
【表１】
2018090814.tif 000002
【０１４５】
ＣＭＳは導電性粒子を含まない標準プリプレグよりも導電性を向上させたが、その使用により被覆ローラーに傷をつけることがわかった。
【０１４６】
（例２）
実施例１ｂで使用したＣＭＳを、ドイツのＮＧＳ  Ｎａｔｕｒｇｒａｐｈｉｔ社から入手した平均粒径２０μｍのポテト形状の黒鉛（ＰＳＧ）、ＳＧ２５／９９．９５ＳＣと置き換え、以下の結果を得た。
【表２】
2018090814.tif 000003
【０１４７】
実施例２のプリプレグはすべて、実施例１、１ａの方法と同様の方法で調製した。
【０１４８】
追加例
異なる量の導電性粒子を含むプリプレグ（２０ｍ×０．３ｍ）は、実施例１、１ａ、１ｂで使用したパイロットプリプレグラインで、一方向性炭素繊維の連続層を供給し、導電性粒子と熱可塑性強化剤粒子（Ａｒｋｅｍａ製のＲｉｌｓａｎ  ＰＡ１１又はＯｒｇａｓｏｌ  ＰＡ６）を含有する硬化性樹脂の２つの層と接触させることにより、いわゆるツーフィルム方法で製造した。
【０１４９】
ポテト形状の黒鉛（ＰＳＧ）はドイツのＮＧＳ  Ｎａｔｕｒｇｒａｐｈｉｔ社から提供された。これらは、ＳＧ２５／９９．９５ＳＣと呼ばれ、平均粒径が２０ミクロンである。別のＰＳＧは、日本の日本パワーグラファイト株式会社から提供されており、ＧＨＤＲ−１５−４と呼ばれている。
【０１５０】
平面状黒鉛はスイスのＴｉｍｃａｌ  Ｌｔｄ社から提供されており、Ｔｉｍｒｅｘ  ＳＦＧ４４及びＴｉｍｒｅｘ  ＫＳ４４と呼ばれている。これらの粒子は、平均粒径が２２ミクロンである。別の平面状黒鉛はドイツのＧｒａｐｈｉｔ  Ｋｒｏｐｆｍｕｈｌ社から提供されており、ＳＧＡ２０Ｍと呼ばれ、平均粒径が２０ミクロンである。
【０１５１】
プリプレグは、２６８ｇｓｍの面積重量でＩＭＡ炭素繊維を使用して作製した。抵抗パネルについては、１２層積層体を０／９０レイアップを使用して製造し、圧力３バールのオートクレーブで２時間１８０℃にて硬化した。
【０１５２】
プリプレグは、方法１又は方法２によって作製した。方法１で作製したプリプレグは、導電性粒子を含有して調製され、ここで、炭素繊維と樹脂にかけられた圧力は、炭素繊維層の幅のセンチメートル当たり４０ｋｇを超えなかった。この場合、図２の２フィルムニップ法（方法２）によって調製されたプリプレグと比較した場合、繊維の破壊はそれほど激しいものではなかった。さらに、比較のため、導電性粒子を含有しないが、炭素トウに粗面延展機バー（ＲＳＢ）を使用し、方法２を使用することにより、プリプレグを作製した。さらに、比較のため、方法２によって作製されるプリプレグを「平面状」導電性粒子を含有させて調製した。
【０１５３】
（例３）
この製品は、未硬化熱硬化性樹脂及び炭素繊維ＩＭＡを含有するパイロットプリプレグライン上で生産されたプリプレグである。繊維の面積重量は２６８ｇ／ｍ２であった。さらに、製品は、熱硬化性樹脂に対して１３．５重量％の濃度でＰＡ１１の形態の熱可塑性粒子を含有していた。
【０１５４】
製品は方法２により生産した。
【０１５５】
含浸繊維を加熱し、樹脂フィルムの繊維への流れを改善した。次に、含浸繊維を１セットの「Ｓラップローラー」に通し、一方向性繊維を配列させ、プリプレグ材の均質性と含浸をさらに促進する。次に、繊維をＩＲテーブルにより加熱して樹脂の流れを改善した後、材料を図２に示す３セットのニップローラーに通した。最後に、ペーパー裏材層を除去し、ポリエチレン裏材シート（ポリエチレン敷布）を施し、最終プリプレグ製品を形成させる。これは、方法２を使用するすべての例に共通である。
【表３】
2018090814.tif 000004
【０１５６】
（例４）
この製品は、未硬化熱硬化性樹脂及び炭素繊維ＩＭＡを含有するプリプレグであった。繊維の面積重量は２６８ｇ／ｍ２である。さらに、製品は、熱硬化性樹脂に対して１３．５重量％の濃度でＰＡ６の形態の熱可塑性粒子を含有していた。またプリプレグは、熱硬化性樹脂に対して１重量％の濃度でＰＳＧ  ＳＧ２５／９９．９５ＳＣを含有していた。この製品は、（Ｓラップ）２フィルム法を使用して生産した。
【表４】
2018090814.tif 000005
【０１５７】
（例５〜９）
これらのプリプレグは、繊維の面積重量が２６８ｇ／ｍ２であった。これらの製品は、熱硬化性樹脂に対して９．５重量％の濃度でＰＡ１１の形態の熱可塑性粒子を含有していた。またプリプレグは、熱硬化性樹脂に対して１から４重量％の間の種々の濃度のＰＳＧ  ＳＧ２５／９９．９５ＳＣを含有していた。この製品は、図１に示す（Ｓ−ラップ）２フィルム法を使用して生産した。
【表５】
2018090814.tif 000006
【０１５８】
ＰＳＧの含量を増加させると、複合体の導電性が高まることが表５から明らかである。最大導電性２９Ｓ／ｍは、ＰＳＧの３重量％の添加で得られる。３重量％を超えてＰＳＧ添加を増やしても、導電性値がさらに改善することはない。
【０１５９】
（例１０から１２）
これらのプリプレグは、実施例３のように、面積重量が２６８ｇ／ｍ２の繊維層を使用して調製した。これらのプリプレグは、調製した熱硬化性樹脂重量に対して９．５から１３．５重量％までの濃度でＰＡ１１の形態の熱可塑性粒子を含有していた。プリプレグは、調製した熱硬化性樹脂重量に対して３重量％の間の濃度でＰＳＧ  ＳＧ２５／９９．９５ＳＣを含有している。この製品は２フィルムニップ法を使用して生産した。
【表６】
2018090814.tif 000007
【０１６０】
表６はＰＳＧ粒子を組み合わせる方法２を使用することにより示し、１００Ｓ／ｍを超える大きな導電性値を得ることができる。また、熱可塑性粒子含量を低下させることによって、導電性を高めることができる。
【０１６１】
（例１３）
このプリプレグは、例３に関して、面積重量が２６８ｇ／ｍ２の繊維層を使用して調製した。この製品は、調製した熱硬化性樹脂重量に対して１０．５重量％の濃度でＰＡ６の形態の熱可塑性粒子を含有していた。プリプレグは、調製した熱硬化性樹脂重量に対して３重量％の濃度のＰＳＧ  ＳＧ２５／９９．９５ＳＣを含有していた。この製品は、２フィルムニップ法を使用して生産した。
【表７】
2018090814.tif 000008
【０１６２】
表７は、ＰＳＧ粒子と方法２を組み合わせることで、導電性値が９０Ｓ／ｍを超えるプリプレグを生産することができることを示す。これによって、異なる熱可塑性粒子の使用は、導電性値に有意な影響を及ぼさないことが確認される。
【０１６３】
（例１４）
このプリプレグは、例３に関して、面積重量が２６８ｇ／ｍ２の繊維を使用して調製した。製品は、熱硬化性樹脂に対して１０．５重量％の濃度でＰＡ１１の形態の熱可塑性粒子を含有している。プリプレグは、製造した熱硬化性樹脂重量に対して３重量％の濃度でＰＳＧ  ＧＨＤＲ−１５−４を含有する。この製品は、２フィルムニップ法を使用して生産した。
【表８】
2018090814.tif 000009
【０１６４】
表８から、プリプレグへの方法２とＰＳＧ  ＧＨＤＲ−１５−４粒子との組み合わせは、１００Ｓ／ｍを超える大きな導電性値を得ることができることが明らかである。
【０１６５】
（例１５から１８）
これらのプリプレグは、例３に関して、面積重量が２６８ｇ／ｍ２の繊維層を使用して調製した。製品は、製造した熱硬化性樹脂に対して１０．５重量％の濃度でＰＡ１１の形態の熱可塑性粒子を含有する。プリプレグは、ポテト形状ではなく平面形状の黒鉛粒子を含有しており、これは、製造した熱硬化性樹脂重量に対して３重量％の濃度で使用した。これらの製品は、２フィルムニップ法を使用して生産した。
【表９】
2018090814.tif 000010
【０１６６】
表９から、プリプレグへの方法２と平面状導電性粒子の添加の組み合わせでは、導電性値が３６Ｓ／ｍにしか達しないことが明らかである。これは、粒子の形状が重要であり、球形又は回転楕円面状の粒子によってより高い導電性の複合体を得ることができることを証明している。
【０１６７】
機械的性能
例３、１２及び１５から、さらに１００メートルのプリプレグを生産した。機械的特性は、いかなる導電性粒子も含まないで形成された同一積層体と比較した。０．２５ｍｍの硬化層の厚みは、繊維面積重量が２６８ｇｓｍの繊維についてであると想定された。
【表１０】
2018090814.tif 000011
【０１６８】
導電性炭素粒子の存在は、機械的性能に対する影響がほとんどないか、全くないが、実施例１５の平面状粒子を使用すると、衝撃強度が低下することが確認できた。
【０１６９】
（例１９から２４）
プリプレグは、半商業的なプリプレグラインで面積重量が２６８ｇ／ｍ２の織物の層を使用して調製した。製品は、１０．５重量％のＰＡ１１、３重量％のポテト形状の黒鉛ＨＤＲ−１５−４及びＳＧ  ２５／９９．９５ＳＣを含有した。方法１及び方法２を使用し、４点導電性は技術２によってのみ測定した。
【０１７０】
結果は以下のとおりであった。
【表１１】
2018090814.tif 000012
【０１７１】
例１９、２０、２２及び２３の機械的特性は、導電性粒子及び繊維破壊を含んでおらず、方法１又は方法２のいずれかを使用して作製された複合体の特性と比較した。結果は以下のとおりであった。
【表１２】
2018090814.tif 000013
【０１７２】
表１２は、ポテト形状の黒鉛粒子が使用される場合、機械的特性は維持され、ある場合には改善されることを証明している。
【図１】
2018090814.tif 000014
【図２】
2018090814.tif 000015
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
繊維強化硬化性樹脂を含むプリプレグであって、プリプレグが樹脂に対して２から４重量％までの範囲の導電性粒子を含有し、導電性粒子がポテト形状の黒鉛からなる、上記プリプレグ。
【手続補正２】
【補正対象書類名】明細書
【補正対象項目名】０１７２
【補正方法】変更
【補正の内容】
【０１７２】
表１２は、ポテト形状の黒鉛粒子が使用される場合、機械的特性は維持され、ある場合には改善されることを証明している。
本発明に包含され得る諸態様は、以下のとおりである。
［態様１］
繊維強化硬化性樹脂を含むプリプレグであって、プリプレグが樹脂に対して０．５から１０重量％までの範囲の導電性粒子を含有し、導電性粒子がポテト形状の黒鉛を含む、上記プリプレグ。
［態様２］
１から８重量％のポテト形状の黒鉛を含有する、上記態様１に記載のプリプレグ。
［態様３］
強化剤を含有する、上記態様１又は上記態様２に記載のプリプレグ。
［態様４］
強化剤が熱可塑性粒子である、上記態様３に記載のプリプレグ。
［態様５］
樹脂に対して５から２０重量％までの熱可塑性粒子を含有する、上記態様４に記載のプリプレグ。
［態様６］
強化剤がポリアミドである、上記態様３から５までのいずれかに記載のプリプレグ。
［態様７］
ポリアミドが１４０℃と２４０℃の間の融点を有する、上記態様６に記載のプリプレグ。
［態様８］
強化剤粒子が１００ミクロン未満の粒径を有する、上記態様３から７までのいずれかに記載のプリプレグ。
［態様９］
粒径が５から６０ミクロンまでの範囲である、上記態様８に記載のプリプレグ。
［態様１０］
４５容量％から７５容量％までの繊維を含有する、上記態様１から９までのいずれかに記載のプリプレグ。
［態様１１］
繊維が炭素繊維、ガラス繊維又はアラミドから選択される、上記態様１から１０までのいずれかに記載のプリプレグ。
［態様１２］
繊維が破壊されている、上記態様１から１１までのいずれかに記載のプリプレグ。
［態様１３］
硬化性樹脂がエポキシ樹脂である、上記態様１から１２までのいずれかに記載のプリプレグ。
［態様１４］
テープを含む、上記態様１から１３までのいずれかに記載のプリプレグ。
［態様１５］
０．５から４．５重量％までのポテト形状の黒鉛を含有している繊維強化硬化性樹脂を含むプリプレグ。
［態様１６］
粒子状強化剤を含有する、上記態様１５に記載のプリプレグ。
［態様１７］
航空機部品を製造するための、上記態様１から１６までのいずれかに記載のプリプレグの使用。
［態様１８］
繊維強化樹脂を含む複合体であって、複合体が樹脂に対して０．５から１０重量％までの範囲の導電性粒子を含有しており、導電性粒子がポテト形状の黒鉛を含む上記複合体。
［態様１９］
１から８重量％までのポテト形状の黒鉛を含有する、上記態様１８に記載の複合体。
［態様２０］
強化剤を含有する、上記態様１８又は上記態様１９に記載の複合体。
［態様２１］
強化剤が熱可塑性粒子である、上記態様２０に記載の複合体。
［態様２２］
樹脂に対して５から２０重量％までの熱可塑性粒子を含有する、上記態様２１に記載の複合体。
［態様２３］
強化剤がポリアミドである、上記態様２０から２２までのいずれかに記載の複合体。
［態様２４］
ポリアミドが１４０℃と２４０℃の間の融点を有する、上記態様２２に記載の複合体。
［態様２５］
粒子が１００ミクロン未満の粒径を有する、上記態様１８から２４までのいずれかに記載の複合体。
［態様２６］
粒径が５から６０ミクロンまでの範囲である、上記態様２５に記載の複合体。
［態様２７］
４５容量％から７５容量％までの繊維を含有する、上記態様１８から２６までのいずれかに記載の複合体。
［態様２８］
繊維が炭素繊維、ガラス繊維又はアラミドから選択される、上記態様１８から２７までのいずれかに記載の複合体。
［態様２９］
繊維が破壊されている、上記態様１８から２８までのいずれかに記載の複合体。
［態様３０］
樹脂が硬化エポキシ樹脂である、上記態様１８から２９までのいずれかに記載の複合体。
［態様３１］
航空機部品としての、上記態様１８から３０までのいずれかに記載の複合体の使用。
［態様３２］
部品が胴体の少なくとも一部である、上記態様３１に記載の使用。
［態様３３］
強化剤及びポテト形状の黒鉛を含有する硬化性樹脂。
［態様３４］
強化剤がポリアミドである、上記態様３３に記載の硬化性樹脂。
［態様３５］
樹脂がエポキシ樹脂である、上記態様３３又は上記態様３４に記載の硬化性樹脂。
［態様３６］
エポキシ樹脂と、樹脂に対して０．５から１０重量％のポテト形状の黒鉛と、樹脂に対して５から１５重量％の強化剤とを含む、上記態様３３から３５までのいずれかに記載の硬化性樹脂。
［態様３７］
エポキシ樹脂用の硬化剤を含有する、上記態様３５又は上記態様３６に記載の硬化性樹脂。
【外国語明細書】
2018090814000001.pdf